(57)【要約】  広帯域性を示す理想的な波長分散性、即ち逆波長分散性を有する光学フィルムおよび光学異方体を形成可能であり、且つ、単独で液晶性を示す重合性液晶化合物が提供される。本発明の重合性液晶化合物は、下記式（Ｉ）で示される。〔化１〕2019208516.tif 000058〔式（Ｉ）中、Ａｒは下記式（ＩＩ−１）〜（ＩＩ−３）の何れかで表される〕〔化２〕2019208516.tif 000059
2019208516.tif 000002
【特許請求の範囲】
【請求項１】
下記式（Ｉ）で示される重合性液晶化合物。
【化１】
2019208516.tif 000056
〔式（Ｉ）中、
Ａｒは、下記式（ＩＩ−１）〜（ＩＩ−３）の何れかで表され、Ｄ以外の置換基を１つ以上有していてもよい。
【化２】
2019208516.tif 000057
（式（ＩＩ−１）〜（ＩＩ−３）中、Ｄは、−Ｃ（Ｑ）＝Ｎ−Ｎ（Ａｙ）Ａｘ、−Ｃ（Ｑ）＝Ｎ−Ｎ＝Ｃ（Ａｙ）Ａｘ、または、−Ｃ（Ｑ）＝Ｎ−Ｎ＝Ａｚを表す。
Ｑは、水素原子または炭素数１〜６のアルキル基を表し、
Ａｘは、炭素数６〜３０の芳香族炭化水素環および炭素数２〜３０の芳香族複素環からなる群から選ばれる少なくとも一つの芳香環を有する有機基を表し、
Ａｙは、水素原子、または、置換基を有していてもよい炭素数１〜３０の有機基を表し、
Ａｚは、炭素数６〜３０の芳香族炭化水素環および炭素数２〜３０の芳香族複素環からなる群から選ばれる少なくとも一つの芳香環を有する有機基を表す。ここで、Ａｚは、Ｃ（Ａｙ）Ａｘである場合を除くものとする。
ただし、＊は、Ｚ１またはＺ２と結合する位置を表す。）
Ｚ１およびＺ２は、それぞれ独立して、化学的な単結合、−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ１１−Ｃ（＝Ｏ）−、−Ｃ（＝Ｏ）−ＮＲ１１−、＊−ＣＨ２−Ｏ−、＊−ＣＨ２−ＣＨ２−Ｏ−、＊−ＣＨ２−Ｃ（＝Ｏ）−Ｏ−、＊−ＣＨ２−Ｏ−Ｃ（＝Ｏ）−、＊−ＣＨ２−ＣＨ２−Ｃ（＝Ｏ）−Ｏ−、＊−ＣＨ２−ＣＨ２−Ｏ−Ｃ（＝Ｏ）−、＊−ＣＨ＝ＣＨ−Ｃ（＝Ｏ）−Ｏ−、＊−ＣＨ＝ＣＨ−Ｏ−Ｃ（＝Ｏ）−、＊−ＣＨ＝Ｎ−、＊−Ｃ（ＣＨ３）＝Ｎ−、−Ｎ＝Ｎ−を表す。ここで、＊はＡｒと結合する位置を表し、Ｒ１１は、水素原子または炭素数１〜６のアルキル基を表す。
Ａ１およびＡ２は、それぞれ独立して、置換基を有していてもよい炭素数１〜２０の二価の鎖状脂肪族基を表す。前記鎖状脂肪族基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１２−Ｃ（＝Ｏ）−、−Ｃ（＝Ｏ）−ＮＲ１２−、−ＮＲ１２−、または、−Ｃ（＝Ｏ）−が介在していてもよい。ただし、−Ｏ−または−Ｓ−がそれぞれ２以上隣接して介在する場合を除く。ここで、Ｒ１２は、水素原子または炭素数１〜６のアルキル基を表す。ただし、Ａ１の、Ｚ１に結合する炭素原子およびＹ１もしくはＹ３に結合する炭素原子、並びに、Ａ２の、Ｚ２に結合する炭素原子およびＹ２もしくはＹ４に結合する炭素原子が、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１２−Ｃ（＝Ｏ）−、−Ｃ（＝Ｏ）−ＮＲ１２−、−ＮＲ１２−、または、−Ｃ（＝Ｏ）−に置換されることはない。
Ｂ１およびＢ２は、それぞれ独立して、置換基を有していてもよい環状脂肪族基、または、置換基を有していてもよい芳香族基を表す。
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ１３−Ｃ（＝Ｏ）−、−Ｃ（＝Ｏ）−ＮＲ１３−、−Ｏ−Ｃ（＝Ｏ）−Ｏ−、−ＮＲ１３−Ｃ（＝Ｏ）−Ｏ−、−Ｏ−Ｃ（＝Ｏ）−ＮＲ１３−、または、−ＮＲ１３−Ｃ（＝Ｏ）−ＮＲ１４−を表す。ここで、Ｒ１３およびＲ１４は、それぞれ独立して、水素原子または炭素数１〜６のアルキル基を表す。
Ｇ１およびＧ２は、それぞれ独立して、炭素数１〜２０の脂肪族炭化水素基、および、炭素数３〜２０の脂肪族炭化水素基に含まれるメチレン基（−ＣＨ２−）の１以上が−Ｏ−または−Ｃ（＝Ｏ）−に置換された基のいずれかの有機基である。なお、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が、−Ｏ−または−Ｃ（＝Ｏ）−に置換されることはない。
Ｐ１およびＰ２は、それぞれ独立して、重合性基を表す。
ｐおよびｑは、それぞれ独立して、０〜２の整数を表す。〕
【請求項２】
請求項１に記載の重合性液晶化合物を含む、重合性液晶組成物。
【請求項３】
請求項１に記載の重合性液晶化合物を重合して得られる、高分子。
【請求項４】
請求項３に記載の高分子を構成材料とする、光学フィルム。
【請求項５】
請求項３に記載の高分子を構成材料とする層を有する、光学異方体。
【請求項６】
請求項５に記載の光学異方体および偏光フィルムを含む、偏光板。
【請求項７】
請求項６に記載の偏光板を備える、表示装置。
【請求項８】
請求項６に記載の偏光板を含む、反射防止フィルム。
【発明の詳細な説明】
【技術分野】
【０００１】
本発明は、広帯域性を示す理想的な波長分散性、即ち逆波長分散性を有する光学フィルムおよび光学異方体を形成可能であり、且つ、単独で液晶性を示す重合性液晶化合物に関するものである。
また、本発明は、上記重合性液晶化合物を含む重合性液晶組成物に関するものである。
また、本発明は、上記重合性液晶化合物を重合して得られる高分子に関するものである。
さらに、本発明は、上記重合性液晶化合物を使用して調製された光学フィルムおよび光学異方体、並びに、当該光学異方体を用いた偏光板、表示装置、および反射防止フィルムに関するものである。
なお、本明細書において、「液晶性を示す」とは、「液晶相を有する」ことを意味する。液晶相の具体例としては、例えば、ネマチック相、スメクチック相などが挙げられる。
【背景技術】
【０００２】
フラットパネル表示装置等の各種装置において用いられている位相差板には、直線偏光を円偏光に変換する１／４波長板や直線偏光の偏光振動面を９０度変換する１／２波長板等がある。これらの位相差板は、ある特定の単色光に対しては正確に光線波長の１／４λあるいは１／２λの位相差を与えることが可能なものである。
しかしながら、従来の位相差板には、位相差板を通過して出力される偏光が有色の偏光に変換されてしまうという問題があった。これは、位相差板を構成する材料が位相差について波長分散性を有し、可視光域の光線が混在する合成波である白色光に対しては各波長の偏光状態に分布が生じることから、入力光を全ての波長領域において正確な１／４λあるいは１／２λの位相差の偏光に調整することが不可能であることに起因する。
このような問題を解決するため、広い波長域の光に対して均一な位相差を与え得る広帯域位相差板、いわゆる逆波長分散性を有する位相差板が種々検討されている。【０００３】
一方、モバイルパソコン、携帯電話等携帯型の情報端末の高機能化および普及に伴い、フラットパネル表示装置の厚みを極力薄く抑えることが求められてきている。その結果、構成部材である位相差板の薄層化も求められている。
薄層化の方法としては、低分子重合性化合物を含有する重合性組成物をフィルム基材に塗布して光学フィルムを形成することにより位相差板を作製する方法が、近年では最も有効な方法とされている。そのため、優れた逆波長分散性を有する光学フィルムを形成可能な重合性化合物またはそれを用いた重合性組成物の開発が多く行われている。【０００４】
具体的には、広い波長域において一様の偏光変換が可能な偏光板、位相差板等の光学フィルムの製造に使用される重合性化合物が提供されてきた（例えば、特許文献１参照）。
【先行技術文献】
【特許文献】
【０００５】
【特許文献１】国際公開第２０１５／０２５７９３号
【発明の概要】
【発明が解決しようとする課題】
【０００６】
しかしながら、特許文献１に記載されたような、従来の重合性化合物は、単独では、液晶性を示すものではなかった。液晶性を得るために他の化合物を加える必要があるが、最終的に得られる光学フィルムは、加えた材料の光学特性をも加味されたものとなってしまう問題があった。【０００７】
本発明は、上記した実情に鑑みてなされたものであり、広帯域性を示す理想的な波長分散性、即ち逆波長分散性を有する光学フィルムおよび光学異方体を形成可能であり、且つ、単独で液晶性を示す重合性液晶化合物を提供することを目的とする。
また、本発明は、上記重合性液晶化合物を含む重合性液晶組成物を提供することを目的とする。
また、本発明は、上記重合性液晶化合物を重合して得られる高分子を提供することを目的とする。
さらに、本発明は、上記重合性液晶化合物を使用して調製された光学フィルムおよび光学異方体、並びに、当該光学異方体を用いた偏光板、表示装置および反射防止フィルムを提供することを目的とする。
【課題を解決するための手段】
【０００８】
本発明者らは、上記課題を解決すべく鋭意研究した結果、下記式（Ｉ）で示される所定の重合性液晶化合物を使用すれば、広帯域性を示す理想的な波長分散性、即ち逆波長分散性を有する光学フィルムおよび光学異方体を形成可能であり、且つ、重合性液晶化合物が単独で液晶性を示すことを見出し、本発明を完成するに至った。
かくして本発明によれば、下記に示す重合性液晶化合物、重合性液晶組成物、高分子、光学フィルム、光学異方体、偏光板、表示装置、並びに、反射防止フィルムが提供される。【０００９】
〔１〕  下記式（Ｉ）で示される重合性液晶化合物。
【化１】
2019208516.tif 000003
〔式（Ｉ）中、
Ａｒは、下記式（ＩＩ−１）〜（ＩＩ−３）の何れかで表され、Ｄ以外の置換基を１つ以上有していてもよい。
【化２】
2019208516.tif 000004
（式（ＩＩ−１）〜（ＩＩ−３）中、Ｄは、−Ｃ（Ｑ）＝Ｎ−Ｎ（Ａｙ）Ａｘ、−Ｃ（Ｑ）＝Ｎ−Ｎ＝Ｃ（Ａｙ）Ａｘ、または、−Ｃ（Ｑ）＝Ｎ−Ｎ＝Ａｚを表す。
Ｑは、水素原子または炭素数１〜６のアルキル基を表し、
Ａｘは、炭素数６〜３０の芳香族炭化水素環および炭素数２〜３０の芳香族複素環からなる群から選ばれる少なくとも一つの芳香環を有する有機基を表し、
Ａｙは、水素原子、または、置換基を有していてもよい炭素数１〜３０の有機基を表し、
Ａｚは、炭素数６〜３０の芳香族炭化水素環および炭素数２〜３０の芳香族複素環からなる群から選ばれる少なくとも一つの芳香環を有する有機基を表す。ここで、Ａｚは、Ｃ（Ａｙ）Ａｘである場合を除くものとする。
ただし、＊は、Ｚ１またはＺ２と結合する位置を表す。）
Ｚ１およびＺ２は、それぞれ独立して、化学的な単結合、−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ１１−Ｃ（＝Ｏ）−、−Ｃ（＝Ｏ）−ＮＲ１１−、＊−ＣＨ２−Ｏ−、＊−ＣＨ２−ＣＨ２−Ｏ−、＊−ＣＨ２−Ｃ（＝Ｏ）−Ｏ−、＊−ＣＨ２−Ｏ−Ｃ（＝Ｏ）−、＊−ＣＨ２−ＣＨ２−Ｃ（＝Ｏ）−Ｏ−、＊−ＣＨ２−ＣＨ２−Ｏ−Ｃ（＝Ｏ）−、＊−ＣＨ＝ＣＨ−Ｃ（＝Ｏ）−Ｏ−、＊−ＣＨ＝ＣＨ−Ｏ−Ｃ（＝Ｏ）−、＊−ＣＨ＝Ｎ−、＊−Ｃ（ＣＨ３）＝Ｎ−、−Ｎ＝Ｎ−を表す。ここで、＊はＡｒと結合する位置を表し、Ｒ１１は、水素原子または炭素数１〜６のアルキル基を表す。
Ａ１およびＡ２は、それぞれ独立して、置換基を有していてもよい炭素数１〜２０の二価の鎖状脂肪族基を表す。前記鎖状脂肪族基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１２−Ｃ（＝Ｏ）−、−Ｃ（＝Ｏ）−ＮＲ１２−、−ＮＲ１２−、または、−Ｃ（＝Ｏ）−が介在していてもよい。ただし、−Ｏ−または−Ｓ−がそれぞれ２以上隣接して介在する場合を除く。ここで、Ｒ１２は、水素原子または炭素数１〜６のアルキル基を表す。ただし、Ａ１の、Ｚ１に結合する炭素原子およびＹ１もしくはＹ３に結合する炭素原子、並びに、Ａ２の、Ｚ２に結合する炭素原子およびＹ２もしくはＹ４に結合する炭素原子が、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１２−Ｃ（＝Ｏ）−、−Ｃ（＝Ｏ）−ＮＲ１２−、−ＮＲ１２−、または、−Ｃ（＝Ｏ）−に置換されることはない。
Ｂ１およびＢ２は、それぞれ独立して、置換基を有していてもよい環状脂肪族基、または、置換基を有していてもよい芳香族基を表す。
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ１３−Ｃ（＝Ｏ）−、−Ｃ（＝Ｏ）−ＮＲ１３−、−Ｏ−Ｃ（＝Ｏ）−Ｏ−、−ＮＲ１３−Ｃ（＝Ｏ）−Ｏ−、−Ｏ−Ｃ（＝Ｏ）−ＮＲ１３−、または、−ＮＲ１３−Ｃ（＝Ｏ）−ＮＲ１４−を表す。ここで、Ｒ１３およびＲ１４は、それぞれ独立して、水素原子または炭素数１〜６のアルキル基を表す。
Ｇ１およびＧ２は、それぞれ独立して、炭素数１〜２０の脂肪族炭化水素基、および、炭素数３〜２０の脂肪族炭化水素基に含まれるメチレン基（−ＣＨ２−）の１以上が−Ｏ−または−Ｃ（＝Ｏ）−に置換された基のいずれかの有機基である。なお、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が、−Ｏ−または−Ｃ（＝Ｏ）−に置換されることはない。
Ｐ１およびＰ２は、それぞれ独立して、重合性基を表す。
ｐおよびｑは、それぞれ独立して、０〜２の整数を表す。〕【００１０】
〔２〕  前記〔１〕に記載の重合性液晶化合物を含む、重合性組成物。【００１１】
〔３〕  前記〔１〕に記載の重合性液晶化合物を重合して得られる、高分子。【００１２】
〔４〕  前記〔３〕に記載の高分子を構成材料とする、光学フィルム。【００１３】
〔５〕  前記〔３〕に記載の高分子を構成材料とする層を有する、光学異方体。【００１４】
〔６〕  前記〔５〕に記載の光学異方体および偏光フィルムを含む、偏光板。【００１５】
〔７〕  前記〔６〕に記載の偏光板を備える、表示装置。【００１６】
〔８〕  前記〔６〕に記載の偏光板を含む、反射防止フィルム。
【発明の効果】
【００１７】
本発明によれば、広帯域性を示す理想的な波長分散性、即ち逆波長分散性を有する光学フィルムおよび光学異方体を形成可能であり、且つ、単独で液晶性を示す重合性液晶化合物が提供される。
また、本発明によれば、上記重合性液晶化合物を含む重合性液晶組成物が提供される。
また、本発明によれば、上記重合性液晶化合物を重合して得られる高分子が提供される。
さらに、本発明によれば、上記重合性液晶化合物を使用して調製された光学フィルムおよび光学異方体、並びに、当該光学異方体を用いた偏光板、表示装置および反射防止フィルムが提供される。
【発明を実施するための形態】
【００１８】
以下、本発明を詳細に説明する。なお、本発明において、「置換基を有していてもよい」とは、「無置換の、または、置換基を有する」の意味である。また、一般式中に含まれるアルキル基や芳香族炭化水素環基等の有機基が置換基を有する場合、当該置換基を有する有機基の炭素数には、置換基の炭素数を含まないものとする。例えば、炭素数６〜１８の芳香族炭化水素環基が置換基を有する場合、炭素数６〜１８の芳香族炭化水素環基の炭素数には、このような置換基の炭素数を含まないものとする。一方、「Ａｒ中の環構造に含まれるπ電子の数」および「Ｆｙ中の環構造に含まれるπ電子の数」には、置換基に含まれている環構造のπ電子も含まれるものとする。さらに、本発明において、「アルキル基」とは、鎖状（直鎖状または分岐状）の飽和炭化水素基を意味し、「アルキル基」には、環状の飽和炭化水素基である、「シクロアルキル基」は含まれないものとする。
【００１９】
ここで、本発明の重合性液晶化合物、重合性液晶組成物は、特に限定されることなく、例えば本発明の高分子を調製する際に用いることができる。
更に、本発明の高分子は、特に限定されることなく、例えば本発明の光学フィルムの構成材料および本発明の光学異方体が有する層の構成材料として用いることができる。また、本発明の光学異方体は、特に限定されることなく、例えば本発明の偏光板の作製に用いることができる。更に、本発明の偏光板は、特に限定されることなく、例えば本発明の表示装置および反射防止フィルムの作製に用いることができる。
また、本発明の重合性液晶化合物の中間体（化合物）は、特に限定されることなく、例えば本発明の重合性液晶化合物を調製する際に用いることができる。
【００２０】
（１）重合性液晶化合物
本発明の重合性液晶化合物は、下記式（Ｉ）で示される化合物（以下、「重合性液晶化合物（Ｉ）」ということがある。）であり、後述する高分子、光学フィルムおよび光学異方体を調製する際に有利に用いることができる。
【化３】
2019208516.tif 000005
【００２１】
＜Ａｒ＞
ここで、式（Ｉ）中、Ａｒは下記式（ＩＩ−１）〜（ＩＩ−３）の何れかで表され、Ｄ以外の置換基を１つ以上有していてもよい。Ａｒ中の環構造に含まれるπ電子の総数は、１０以上であることが好ましく、１２以上であることがより好ましく、６０以下であることが好ましく、４８以下であることが好ましく、３６以下であることが特に好ましい。ここで、「Ａｒ中の環構造に含まれるπ電子の総数」とは、Ａｒ中に含まれている環構造が１つである場合は、その１つの環構造に含まれるπ電子の数を意味し、Ａｒ中に環構造が複数含まれている場合は、その複数の環構造のπ電子の総数を意味する。
【化４】
2019208516.tif 000006
（上記式（ＩＩ−１）〜（ＩＩ−３）中、＊は、Ｚ１あるいはＺ２と結合することを表し、環内部からのびる「−」は、環の任意の位置からのびる結合手を表す。）
【００２２】
＜＜Ｄ＞＞
Ｄは、−Ｃ（Ｑ）＝Ｎ−Ｎ（Ａｙ）Ａｘ、−Ｃ（Ｑ）＝Ｎ−Ｎ＝Ｃ（Ａｙ）Ａｘ、または、−Ｃ（Ｑ）＝Ｎ−Ｎ＝Ａｚを表す。
【００２３】
Ｄ以外の置換基としては、例えば、ハロゲン原子、シアノ基、ニトロ基、炭素数１〜６のアルキル基、１個以上の水素原子がフッ素原子等のハロゲン原子で置換された炭素数１〜６のアルキル基、炭素数１〜６のＮ−アルキルアミノ基、炭素数２〜１２のＮ，Ｎ−ジアルキルアミノ基、炭素数１〜６のアルコキシ基、炭素数１〜６のアルキルスルフィニル基、カルボキシル基、炭素数１〜６のチオアルキル基、炭素数１〜６のＮ−アルキルスルファモイル基、炭素数２〜１２のＮ，Ｎ−ジアルキルスルファモイル基、などが挙げられる。
【００２４】
−Ｑ−
Ｑは、水素原子または炭素数１〜６のアルキル基を表す。
炭素数１〜６のアルキル基としては、例えば、メチル基、エチル基、プロピル基、イソプロピル基、などが挙げられる。
【００２５】
−Ａｙ−
Ａｙは、水素原子、または、置換基を有していてもよい炭素数１〜３０の有機基を表す。
Ａｙの置換基を有していてもよい１〜３０の有機基の具体例としては、置換基を有していてもよい炭素数１〜２０のアルキル基、炭素数１〜２０のアルキル基に含まれる−ＣＨ２−の少なくとも一つが、−Ｏ−、−Ｓ−、−Ｏ−Ｃ（＝Ｏ）−、−Ｃ（＝Ｏ）−Ｏ−、または、−Ｃ（＝Ｏ）−に置換された基（ただし、−Ｏ−または−Ｓ−がそれぞれ２以上隣接して介在する場合を除く）、置換基を有していてもよい炭素数２〜２０のアルケニル基、置換基を有していてもよい炭素数２〜２０のアルキニル基、置換基を有していてもよい炭素数３〜１２のシクロアルキル基、置換基を有していてもよい炭素数６〜３０の芳香族炭化水素環基、置換基を有していてもよい炭素数２〜３０の芳香族複素環基、−Ｇｙ−Ｙｙ−Ｆｙ、−ＳＯ２Ｒａ、−Ｃ（＝Ｏ）−Ｒｂ、または、−ＣＳ−ＮＨ−Ｒｂ、などが挙げられる。
これらの中でも、置換基を有していてもよい炭素数１〜２０のアルキル基、炭素数１〜２０のアルキル基に含まれる−ＣＨ２−の少なくとも一つが、−Ｏ−、−Ｓ−、−Ｏ−Ｃ（＝Ｏ）−、−Ｃ（＝Ｏ）−Ｏ−、または、−Ｃ（＝Ｏ）−に置換された基（ただし、−Ｏ−または−Ｓ−がそれぞれ２以上隣接して介在する場合を除く）、置換基を有していてもよい炭素数３〜１２のシクロアルキル基、置換基を有していてもよい炭素数６〜３０の芳香族炭化水素環基、置換基を有していてもよい炭素数２〜３０の芳香族複素環基、または、−Ｇｙ−Ｙｙ−Ｆｙが好ましく、
置換基を有していてもよい炭素数１〜２０のアルキル基、炭素数１〜２０のアルキル基に含まれる−ＣＨ２−の少なくとも一つが、−Ｏ−、−Ｓ−、−Ｏ−Ｃ（＝Ｏ）−、−Ｃ（＝Ｏ）−Ｏ−、または、−Ｃ（＝Ｏ）−に置換された基（ただし、−Ｏ−または−Ｓ−がそれぞれ２以上隣接して介在する場合を除く）、または、−Ｇｙ−Ｙｙ−Ｆｙが特に好ましい。
【００２６】
−−前記「置換基を有していてもよい炭素数１〜２０のアルキル基」−−
前記「置換基を有してもよい炭素数１〜２０のアルキル基」における「炭素数１〜２０のアルキル基」の具体例としては、例えば、メチル基、エチル基、ｎ−プロピル基、イソプロピル基、ｎ−ブチル基、イソブチル基、１−メチルペンチル基、１−エチルペンチル基、ｓｅｃ−ブチル基、ｔ−ブチル基、ｎ−ペンチル基、イソペンチル基、ネオペンチル基、ｎ−へキシル基、イソヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、およびｎ−イコシル基、などが挙げられる。これらの中でも、メチル基、エチル基、ｎ−プロピル基、ｎ−ブチル基、ｎ−ペンチル基、ｎ−へキシル基、ｎ−ヘプチル基、ｎ−オクチル基、ｎ−ノニル基、ｎ−デシル基が好ましい。
「置換基を有してもよい炭素数１〜２０のアルキル基」の炭素数は、１〜１２であることが好ましく、４〜１０であることがより好ましい。
【００２７】
前記「置換基を有していてもよい炭素数１〜２０のアルキル基」における置換基の具体例としては、例えば、フッ素原子、塩素原子等のハロゲン原子；シアノ基；ジメチルアミノ基等の炭素数２〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基、エトキシメトキシ基、エトキシエトキシ基等の、炭素数１〜１２のアルコキシ基で置換された炭素数１〜１２のアルコキシ基；ニトロ基；フェニル基、１−ナフチル基、２−ナフチル基等の炭素数６〜１８の芳香族炭化水素環基；トリアゾリル基、ピロリル基、フラニル基、チオフェニル基（チエニル基）、チアゾリル基、ベンゾチアゾール−２−イルチオ基等の、炭素数２〜１８の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、ＣＨ２ＣＦ３等の１個以上の水素原子がフッ素原子で置換された炭素数１〜１２のアルキル基；ベンゾフリル基；ベンゾピラニル基；ベンゾジオキソリル基；ベンゾジオキサニル基；水酸基；−ＳＯ２Ｒａ；−ＳＲｂ；−ＳＲｂで置換された炭素数１〜１２のアルコキシ基；などが挙げられる。これらの中でも、フッ素原子、シアノ基、炭素数１〜２０のアルコキシ基、炭素数１〜１２のアルコキシ基で置換された炭素数１〜１２のアルコキシ基、炭素数６〜１８の芳香族炭化水素環基、炭素数２〜１８の芳香族複素環基、炭素数３〜８のシクロアルキル基、炭素数３〜８のシクロアルキルオキシ基、炭素数２〜１２の環状エーテル基、炭素数６〜１４のアリールオキシ基が好ましく、フッ素原子、シアノ基、メトキシ基、エトキシ基、ブトキシ基、メトキシメトキシ基、メトキシエトキシ基、エトキシメトキシ基、エトキシエトキシ基、フェニル基、１−ナフチル基、２−ナフチル基、ベンゾチアゾール−２−イルチオ基がより好ましい。
なおここで、Ｒａは、炭素数１〜６のアルキル基、または、炭素数１〜６のアルキル基若しくは炭素数１〜６のアルコキシ基を置換基として有していてもよい炭素数６〜１８の芳香族炭化水素環基を表し、Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または置換基を有していてもよい炭素数６〜１８の芳香族炭化水素環基を表す。
前記「置換基を有していてもよい炭素数１〜２０のアルキル基」における置換基の数は、一つでもよく、複数でもよい。複数の置換基を有する場合、それらは互いに同一であってもよいし、異なっていてもよい。
【００２８】
−−前記「置換基を有していてもよい炭素数２〜２０のアルケニル基」−−
前記「置換基を有してもよい炭素数２〜２０のアルケニル基」における「炭素数２〜２０のアルケニル基」の具体例としては、例えば、ビニル基、プロペニル基、イソプロペニル基、ブテニル基、イソブテニル基、ペンテニル基、ヘキセニル基、ヘプテニル基、オクテニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、イコセニル基、などが挙げられる。これらの中でも、ビニル基、プロペニル基、イソプロペニル基、ブテニル基、イソブテニル基、ペンテニル基、ヘキセニル基、ヘプテニル基、オクテニル基、デセニル基、ウンデセニル基、ドデセニル基が好ましい。
前記「置換基を有していてもよい炭素数２〜２０のアルケニル基」の炭素数は、２〜１２であることが好ましい。
【００２９】
前記「置換基を有していてもよい炭素数２〜２０のアルケニル基」における置換基の具体例は、前記「置換基を有していてもよい炭素数１〜２０のアルキル基」における置換基の具体例と同じである。
前記「置換基を有していてもよい炭素数２〜２０のアルケニル基」における置換基の数は、一つでもよく、複数でもよい。複数の置換基を有する場合、それらは互いに同一であってもよいし、異なっていてもよい。
【００３０】
−−前記「置換基を有していてもよい炭素数２〜２０のアルキニル基」−−
前記「置換基を有していてもよい炭素数２〜２０のアルキニル基」における「炭素数２〜２０のアルキニル基」の具体例としては、例えば、エチニル基、プロピニル基、２−プロピニル基（プロパルギル基）、ブチニル基、２−ブチニル基、３−ブチニル基、ペンチニル基、２−ペンチニル基、ヘキシニル基、５−ヘキシニル基、ヘプチニル基、オクチニル基、２−オクチニル基、ノナニル基、デカニル基、７−デカニル基、などが挙げられる。これらの中でも、２−プロピニル基（プロパルギル基）、ブチニル基、２−ブチニル基、３−ブチニル基、ペンチニル基、２−ペンチニル基、ヘキシニル基、５−ヘキシニル基、ヘプチニル基、オクチニル基、２−オクチニル基、ノナニル基、デカニル基が好ましい。
【００３１】
前記「置換基を有していてもよい炭素数２〜２０のアルキニル基」における置換基の具体例は、前記「置換基を有していてもよい炭素数１〜２０のアルキル基」における置換基の具体例と同じである。
前記「置換基を有していてもよい炭素数２〜２０のアルキニル基」における置換基の数は、一つでもよく、複数でもよい。複数の置換基を有する場合、それらは互いに同一であってもよいし、異なっていてもよい。
【００３２】
−−前記「置換基を有していてもよい炭素数３〜１２のシクロアルキル基」−−
前記「置換基を有していてもよい炭素数３〜１２のシクロアルキル基」における「炭素数３〜１２のシクロアルキル基」の具体例としては、例えば、シクロプロピル基、シクロブチル基、シクロペンチル基、シクロヘキシル基、シクロオクチル基、などが挙げられる。これらの中でも、シクロペンチル基、シクロヘキシル基が好ましい。
【００３３】
前記「置換基を有していてもよい炭素数３〜１２のシクロアルキル基」における置換基の具体例は、前記「置換基を有していてもよい炭素数１〜２０のアルキル基」における置換基の具体例と同じである。
前記「置換基を有していてもよい炭素数３〜１２のシクロアルキル基」における置換基の数は、一つでもよく、複数でもよい。複数の置換基を有する場合、それらは互いに同一であってもよいし、異なっていてもよい。
【００３４】
−−前記「置換基を有していてもよい炭素数６〜３０の芳香族炭化水素環基」−−
前記「置換基を有していてもよい炭素数６〜３０の芳香族炭化水素環基」における「炭素数６〜３０の芳香族炭化水素環基」の具体例としては、例えば、フェニル基、１−ナフチル基、２−ナフチル基、などが挙げられる。これらの中でも、フェニル基が好ましい。
【００３５】
前記「置換基を有していてもよい炭素数６〜３０の芳香族炭化水素環基」における置換基の具体例としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の１個以上の水素原子がフッ素原子等のハロゲン原子で置換された炭素数１〜６のアルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；などが挙げられる。これらの中でも、フッ素原子、シアノ基、メチル基、エチル基、プロピル基、トリフルオロメチル基、メトキシ基、エトキシ基、ニトロ基が好ましい。
なおここで、ＲａおよびＲｂは、それぞれ、前記同じ意味を表す。
前記「置換基を有していてもよい炭素数６〜３０の芳香族炭化水素環基」における置換基の数は、一つでもよく、複数でもよい。複数の置換基を有する場合、それらは互いに同一であってもよいし、異なっていてもよい。
【００３６】
−−前記「置換基を有していてもよい炭素数２〜３０の芳香族複素環基」−−
前記「置換基を有していてもよい炭素数２〜３０の芳香族複素環基」における「炭素数２〜３０の芳香族複素環基」の具体例としては、例えば、１−ベンゾフラニル基、２−ベンゾフラニル基、イミダゾリル基、インドリル基、フラザニル基、オキサゾリル基、キノリル基、チアジアゾリル基、チアゾリル基、チアゾロピラジニル基、チアゾロピリジル基、チアゾロピリダジニル基、チアゾロピリミジニル基、チエニル基、トリアジニル基、トリアゾリル基、ナフチリジニル基、ピラジニル基、ピラゾリル基、ピラニル基、ピリジル基、ピリダジニル基、ピリミジニル基、ピロリル基、フタラジニル基、フラニル基、ベンゾ［ｃ］チエニル基、ベンゾ［ｂ］チエニル基、ベンゾイソオキサゾリル基、ベンゾイソチアゾリル基、ベンゾイミダゾリル基、ベンゾオキサジアゾリル基、ベンゾオキサゾリル基、ベンゾチアジアゾリル基、ベンゾチアゾリル基、ベンゾトリアジニル基、ベンゾトリアゾリル基、およびベンゾピラゾリル基、などが挙げられる。これらの中でも、フラニル基、ピラニル基、チエニル基、オキサゾリル基、フラザニル基、チアゾリル基、チアジアゾリル基等の「単環の芳香族複素環基」；ベンゾチアゾリル基、ベンゾオキサゾリル基、キノリル基、１−ベンゾフラニル基、２−ベンゾフラニル基、フタルイミド基、ベンゾ［ｃ］チエニル基、ベンゾ［ｂ］チエニル基、チアゾロピリジル基、チアゾロピラジニル基、ベンゾイソオキサゾリル基、ベンゾオキサジアゾリル基、ベンゾチアジアゾリル基等の「縮合環の芳香族複素環基」；などが好ましい。
【００３７】
前記「置換基を有していてもよい炭素数２〜３０の芳香族複素環基」における置換基の具体例は、前記「置換基を有していてもよい炭素数６〜３０の芳香族炭化水素環基」における置換基の具体例と同じである。
前記「置換基を有していてもよい炭素数２〜３０の芳香族複素環基」における置換基の数は、一つでもよく、複数でもよい。複数の置換基を有する場合、それらは互いに同一であってもよいし、異なっていてもよい。
【００３８】
−−Ｒａ−−
Ｒａは、前述したように、炭素数１〜６のアルキル基、または、炭素数１〜６のアルキル基若しくは炭素数１〜６のアルコキシ基を置換基として有していてもよい炭素数６〜１８の芳香族炭化水素環基を表す。
「炭素数１〜６のアルキル基」の具体例としては、例えば、メチル基、エチル基、プロピル基、イソプロピル基、などが挙げられる。これらの中でも、メチル基、エチル基が好ましい。
「炭素数１〜６のアルコキシ基」の具体例としては、例えば、メトキシ基、エトキシ基、ｎ−プロポキシ基、イソプロポキシ基、ｎ−ブトキシ基、ｓｅｃ−ブ卜キシ基、ｔ−ブトキシ基、ｎーペンチルオキシ基、ｎーへキシルオキシ基、などが挙げられる。
「炭素数６〜１８の芳香族炭化水素環基」の具体例としては、例えば、フェニル基、１−ナフチル基、２−ナフチル基、などが挙げられる。これらの中でも、フェニル基が好ましい。
Ｒａの具体例としては、フェニル基、トリル基が好ましい。
【００３９】
−−Ｒｂ−−
Ｒｂは、前述したように、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数６〜１８の芳香族炭化水素環基を表す。
【００４０】
−−−Ｒｂとしての「置換基を有していてもよい炭素数１〜２０のアルキル基」−−−
Ｒｂとしての「置換基を有していてもよい炭素数１〜２０のアルキル基」における「炭素数１〜２０のアルキル基」の具体例としては、例えば、メチル基、エチル基、ｎ−プロピル基、イソプロピル基、ｎ−ブチル基、イソブチル基、１−メチルペンチル基、１−エチルペンチル基、ｓｅｃ−ブチル基、ｔ−ブチル基、ｎ−ペンチル基、イソペンチル基、ネオペンチル基、ｎ−へキシル基、イソヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、およびｎ−イコシル基、などが挙げられる。
Ｒｂとしての「置換基を有してもよい炭素数１〜２０のアルキル基」の炭素数は、１〜１２であることが好ましく、４〜１０であることがより好ましい。
【００４１】
Ｒｂとしての「置換基を有していてもよい炭素数１〜２０のアルキル基」における置換基の具体例としては、例えば、フッ素原子、塩素原子等のハロゲン原子；シアノ基；ジメチルアミノ基等の炭素数２〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基、エトキシメトキシ基、エトキシエトキシ基等の、炭素数１〜１２のアルコキシ基で置換された炭素数１〜１２のアルコキシ基；ニトロ基；フェニル基、１−ナフチル基、２−ナフチル基等の炭素数６〜１８の芳香族炭化水素環基；トリアゾリル基、ピロリル基、フラニル基、チエニル基、チアゾリル基、ベンゾチアゾール−２−イルチオ基等の、炭素数２〜１８の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、１個以上の水素原子がフッ素原子で置換された炭素数１〜１２のアルキル基；ベンゾフリル基；ベンゾピラニル基；ベンゾジオキソリル基；ベンゾジオキサニル基；などが挙げられる。これらの中でも、フッ素原子、シアノ基、メトキシ基、エトキシ基、ブトキシ基、メトキシメトキシ基、メトキシエトキシ基、エトキシメトキシ基、エトキシエトキシ基、フェニル基、１−ナフチル基、２−ナフチル基、ベンゾチアゾール−２−イルチオ基が好ましい。
Ｒｂとしての「置換基を有していてもよい炭素数１〜２０のアルキル基」における置換基の数は、一つでもよく、複数でもよい。複数の置換基を有する場合、それらは互いに同一であってもよいし、異なっていてもよい。
【００４２】
−−−Ｒｂとしての「置換基を有していてもよい炭素数２〜２０のアルケニル基」−−−
Ｒｂとしての「置換基を有していてもよい炭素数２〜２０のアルケニル基」における「炭素数２〜２０のアルキニル基」の具体例は、前記Ａｙにおける「炭素数２〜２０のアルキニル基」の具体例と同じであり、その好適例も前記Ａｙにおける「炭素数２〜２０のアルキニル基」の好適例と同じである。
【００４３】
Ｒｂとしての「置換基を有していてもよい炭素数２〜２０のアルケニル基」における置換基の具体例は、前記「置換基を有していてもよい炭素数１〜２０のアルキル基」における置換基の具体例と同じである。
Ｒｂとしての「置換基を有していてもよい炭素数２〜２０のアルケニル基」における置換基の数は、一つでもよく、複数でもよい。複数の置換基を有する場合、それらは互いに同一であってもよいし、異なっていてもよい。
【００４４】
−−−Ｒｂとしての「置換基を有していてもよい炭素数３〜１２のシクロアルキル基」−−−
Ｒｂとしての「置換基を有していてもよい炭素数３〜１２のシクロアルキル基」における「炭素数３〜１２のシクロアルキル基」の具体例は、前記Ａｙにおける「炭素数３〜１２のシクロアルキル基」の具体例と同じであり、その好適例もＡｙにおける「炭素数３〜１２のシクロアルキル基」の好適例と同じである。
【００４５】
Ｒｂとしての「置換基を有していてもよい炭素数３〜１２のシクロアルキル基」における置換基の具体例としては、例えば、フッ素原子、塩素原子等のハロゲン原子；シアノ基；ジメチルアミノ基等の炭素数２〜１２のＮ，Ｎ−ジアルキルアミノ基；メチル基、エチル基、プロピル基等の炭素数１〜６のアルキル基；メトキシ基、エトキシ基、イソプロポキシ基等の炭素数１〜６のアルコキシ基；ニトロ基；フェニル基、１−ナフチル基、２−ナフチル基等の炭素数６〜１８の芳香族炭化水素環基；などが挙げられる。これらの中でも、フッ素原子、塩素原子等のハロゲン原子；シアノ基；メチル基、エチル基、プロピル基等の炭素数１〜６のアルキル基；メトキシ基、エトキシ基、イソプロポキシ基等の炭素数１〜６のアルコキシ基；ニトロ基；フェニル基、１−ナフチル基、２−ナフチル基等の炭素数６〜１８の芳香族炭化水素環基；が好ましい。
【００４６】
−−−Ｒｂとしての「置換基を有していてもよい炭素数６〜１８の芳香族炭化水素環基」−−−
Ｒｂとしての「置換基を有してもよい炭素数６〜１８の芳香族炭化水素環基」における「炭素数６〜１８の芳香族炭化水素環基」の具体例としては、例えば、フェニル基、１−ナフチル基、２−ナフチル基、などが挙げられる。これらの中でも、フェニル基が好ましい。
【００４７】
Ｒｂとしての「置換基を有してもよい炭素数６〜１８の芳香族炭化水素環基」における置換基の具体例としては、例えば、フッ素原子、塩素原子等のハロゲン原子；シアノ基；ジメチルアミノ基等の炭素数２〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；トリアゾリル基、ピロリル基、フラニル基、チオフェニル基等の、炭素数２〜１８の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、１個以上の水素原子がフッ素原子で置換された炭素数１〜１２のアルキル基；−ＯＣＦ３；ベンゾフリル基；ベンゾピラニル基；ベンゾジオキソリル基；ベンゾジオキサニル基；などが挙げられる。
これらの中でも、フッ素原子、塩素原子等のハロゲン原子；シアノ基；メトキシ基、エトキシ基、イソプロポキシ基、ブトキシ基等の炭素数１〜２０のアルコキシ基；ニトロ基；トリアゾリル基、ピロリル基、フラニル基、チオフェニル基等の、炭素数２〜１８の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、１個以上の水素原子がフッ素原子で置換された炭素数１〜１２のアルキル基；および−ＯＣＦ３；からなる群から選ばれる少なくとも１つの置換基が好ましい。
Ｒｂとしての「置換基を有していてもよい炭素数６〜１８の芳香族炭化水素環基」における置換基の数は、一つでもよく、複数でもよい。複数の置換基を有する場合、それらは互いに同一であってもよいし、異なっていてもよい。
【００４８】
−−Ｇｙ−−
Ｇｙは、（ｉ）置換基を有していてもよい炭素数１〜３０の２価の脂肪族炭化水素基、および、（ｉｉ）置換基を有していてもよい炭素数３〜３０の２価の脂肪族炭化水素基に含まれる−ＣＨ２−の少なくとも一つが、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ２１−Ｃ（＝Ｏ）−、−Ｃ（＝Ｏ）−ＮＲ２１−、−ＮＲ２１−、または、−Ｃ（＝Ｏ）−に置換された基のいずれかの有機基である。ただし、−Ｏ−または−Ｓ−がそれぞれ２以上隣接して介在する場合を除く。Ｒ２１は、水素原子または炭素数１〜６のアルキル基を表す。
前記「２価の脂肪族炭化水素基」は、２価の鎖状の脂肪族炭化水素基であることが好ましく、アルキレン基であることがより好ましい。
【００４９】
Ｇｙとしての「（ｉ）置換基を有していてもよい炭素数１〜３０の２価の脂肪族炭化水素基」における置換基の具体例としては、例えば、フッ素原子、塩素原子等のハロゲン原子；シアノ基；ジメチルアミノ基等の炭素数２〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基、エトキシメトキシ基、エトキシエトキシ基等の、炭素数１〜１２のアルコキシ基で置換された炭素数１〜１２のアルコキシ基；ニトロ基；トリフルオロメチル基、ペンタフルオロエチル基、ＣＨ２ＣＦ３等の１個以上の水素原子がフッ素原子で置換された炭素数１〜１２のアルキル基；水酸基などが挙げられる。これらの中でも、フッ素原子、シアノ基、炭素数１〜２０のアルコキシ基、炭素数１〜１２のアルコキシ基で置換された炭素数１〜１２のアルコキシ基が好ましく、フッ素原子、シアノ基、メトキシ基、エトキシ基、ブトキシ基、メトキシメトキシ基、メトキシエトキシ基、エトキシメトキシ基、エトキシエトキシ基がより好ましい。
Ｇｙとしての「（ｉ）置換基を有していてもよい炭素数１〜３０の２価の脂肪族炭化水素基」における置換基の数は、一つでもよく、複数でもよい。複数の置換基を有する場合、それらは互いに同一であってもよいし、異なっていてもよい。
【００５０】
Ｇｙとしての「（ｉｉ）置換基を有していてもよい炭素数３〜３０の２価の脂肪族炭化水素基」における置換基の具体例、好適例、および数としては、それぞれ、Ｇｙとしての「（ｉ）置換基を有していてもよい炭素数１〜３０の２価の脂肪族炭化水素基」における置換基の具体例、好適例、および数と同様である。
【００５１】
−−Ｙｙ−−
Ｙｙは、−Ｏ−、−Ｃ（＝Ｏ）−、−Ｓ−、−Ｃ（＝Ｏ）−Ｏ−、−Ｏ−Ｃ（＝Ｏ）−、−Ｏ−Ｃ（＝Ｏ）−Ｏ−、−Ｃ（＝Ｏ）−Ｓ−、−Ｓ−Ｃ（＝Ｏ）−、−ＮＲ２２−Ｃ（＝Ｏ）−、−Ｃ（＝Ｏ）−ＮＲ２２−、−Ｏ−Ｃ（＝Ｏ）−ＮＲ２２−、−ＮＲ２２−Ｃ（＝Ｏ）−Ｏ−、−Ｎ＝Ｎ−、または、−Ｃ≡Ｃ−を表す。ここで、Ｒ２２は、水素原子または炭素数１〜６のアルキル基を表す。これらの中でも、−Ｏ−、−Ｏ−Ｃ（＝Ｏ）−Ｏ−、−Ｏ−Ｃ（＝Ｏ）−、−Ｃ（＝Ｏ）−Ｏ−、が好ましい。
【００５２】
−−Ｆｙ−−
Ｆｙは、芳香族炭化水素環および芳香族複素環の少なくとも一方を有する有機基を表す。
有機基の炭素数としては、２以上３０以下であることが好ましく、７以上３０以下であることがより好ましく、８以上３０以下であることがさらにより好ましく、１０以上３０以下であることが特に好ましい。
【００５３】
Ｆｙの「芳香族炭化水素環および芳香族複素環の少なくとも一方を有する有機基」の「炭素数」は、「芳香族炭化水素環および芳香族複素環の少なくとも一方を有する有機基」自体の炭素数を意味し、置換基の炭素原子を含まない。
【００５４】
Ｆｙは、（ｉ）「少なくとも一つの水素原子が芳香族炭化水素環および芳香族複素環の少なくとも一方を有する、置換基を有していてもよい炭素数２〜３０の環状基で置換され、且つ、前記環状基以外の置換基を有していてもよい炭素数１〜１８のアルキル基」、または、（ｉｉ）「芳香族炭化水素環および芳香族複素環の少なくとも一方を有する、置換基を有していてもよい炭素数２〜３０の環状基」であることが好ましい。
Ｆｙが、複数の芳香族炭化水素環および／または複数の芳香族複素環を有する場合は、それぞれが同じであっても異なっていてもよい。
【００５５】
前記「置換基を有していてもよい炭素数２〜３０の環状基」における「芳香族炭化水素環」の具体例としては、例えば、ベンゼン環、ナフタレン環、アントラセン環、フェナントレン環、ピレン環、フルオレン環等の、炭素数６〜３０の芳香族炭化水素環が挙げられる。
【００５６】
前記「置換基を有していてもよい炭素数２〜３０の環状基」における「芳香族複素環」の具体例としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジン環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｂ］チオフェン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ジベンゾチオフェン環、ベンゾトリアジン環、ベンゾトリアゾール環、ベンゾピラゾール環、ペンゾピラノン環、キサンテン環等の炭素数２〜３０の芳香複素環；などが挙げられる。
【００５７】
前記「置換基を有していてもよい炭素数２〜３０の環状基」における置換基の具体例としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基、ペンタフルオロエチル基等の１個以上の水素原子がフッ素原子等のハロゲン原子で置換された炭素数１〜６のアルキル基；ジメチルアミノ基等の炭素数２〜１２のＮ，Ｎ−ジアルキルアミノ基；メトキシ基、エトキシ基、イソプロポキシ基等の炭素数１〜６のアルコキシ基；ニトロ基；−ＯＣＦ３；−Ｃ（＝Ｏ）−Ｒｂ；−Ｃ（＝Ｏ）−Ｏ−Ｒｂ；−Ｏ−Ｃ（＝Ｏ）−Ｒｂ；などが挙げられる。Ｒｂは、前記と同じ意味を表し、その好適例も前記と同じである。
なお、Ｆｙは、上述した置換基から選ばれる複数の置換基を有していてもよい。Ｆｙが複数の置換基を有する場合、置換基は同一でも相異なっていてもよい。
【００５８】
Ｆｙとしての「（ｉ）少なくとも一つの水素原子が芳香族炭化水素環および芳香族複素環の少なくとも一方を有する、置換基を有していてもよい炭素数２〜３０の環状基で置換され、且つ、前記環状基以外の置換基を有していてもよい炭素数１〜１８のアルキル基」における「炭素数１〜１８のアルキル基」の具体例としては、例えば、メチル基、エチル基、プロピル基、イソプロピル基、などが挙げられる。
【００５９】
Ｆｙとしての「（ｉ）少なくとも一つの水素原子が芳香族炭化水素環および芳香族複素環の少なくとも一方を有する、置換基を有していてもよい炭素数２〜３０の環状基で置換され、且つ、前記環状基以外の置換基を有していてもよい炭素数１〜１８のアルキル基」における「芳香族炭化水素環および芳香族複素環の少なくとも一方」は、「炭素数１〜１８のアルキル基」の炭素原子に直接結合していてもよいし、−Ｓ−、−Ｏ−、−Ｃ（＝Ｏ）−、−Ｃ（＝Ｏ）−Ｏ−、−Ｏ−Ｃ（＝Ｏ）−、−Ｏ−Ｃ（＝Ｏ）−Ｏ−、−Ｃ（＝Ｏ）−Ｓ−、−Ｓ−Ｃ（＝Ｏ）−、−ＮＲ２３−Ｃ（＝Ｏ）−、−Ｃ（＝Ｏ）−ＮＲ２３等の連結基を介して炭素数１〜１８のアルキル基の炭素原子に結合していてもよい。ここで、Ｒ２３は、水素原子または炭素数１〜６のアルキル基を表す。
即ち、芳香族炭化水素環および芳香族複素環の少なくとも一方を有する、置換基を有していてもよい炭素数２〜３０の環状基としては、フルオレニル基、ベンゾチアゾリル基のような、「芳香族炭化水素環および芳香族複素環の少なくとも一方を有する基」、「置換されていてもよい芳香族炭化水素環基」、「置換されていてもよい芳香族複素環基」、「連結基を有する置換されていてもよい芳香族炭化水素環よりなる基」、「連結基を有する置換されていてもよい芳香族複素環よりなる基」も含まれる。
【００６０】
前記「置換されていてもよい芳香族炭化水素環基」における「芳香族炭化水素環基」の具体例としては、フェニル基、ナフチル基、アントラセニル基、フェナントレニル基、ピレニル基、フルオレニル基等の炭素数６〜３０の芳香族炭化水素環基；などが挙げられる。
【００６１】
前記「置換されていてもよい芳香族炭化水素環基」における置換基の具体例としては、前記「「置換基を有していてもよい炭素数２〜３０の環状基」における置換基の具体例」と同じである。
【００６２】
前記「置換されていてもよい芳香族複素環基」における「芳香族複素環基」の具体例としては、フタルイミド基、１−ベンゾフラニル基、２−ベンゾフラニル基、アクリジニル基、イソキノリニル基、イミダゾリル基、インドリル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジル基、チアゾロピリダジニル基、チアゾロピリミジニル基、チエニル基、トリアジニル基、トリアゾリル基、ナフチリジニル基、ピラジニル基、ピラゾリル基、ピラノニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサジアゾリル基、ベンゾオキサゾリル基、ベンゾチアジアゾリル基、ベンゾチアゾリル基、ベンゾチエニル基、ベンゾトリアジニル基、ベンゾトリアゾリル基、ベンゾピラゾリル基、ペンゾピラノニル基等の炭素数２〜３０の芳香族複素環基；などが挙げられる。
【００６３】
前記「置換されていてもよい芳香族複素環基」における「置換基」の具体例としては、前記「「置換基を有していてもよい炭素数２〜３０の環状基」における置換基の具体例」と同じである。
【００６４】
前記「連結基を有する置換されていてもよい芳香族炭化水素環よりなる基」および／または前記「連結基を有する置換されていてもよい芳香族複素環よりなる基」の具体例としては、フェニルチオ基、ナフチルチオ基、アントラセニルチオ基、フェナントレニルチオ基、ピレニルチオ基、フルオレニルチオ基、フェニルオキシ基、ナフチルオキシ基、アントラセニルオキシ基、フェナントレニルオキシ基、ピレニルオキシ基、フルオレニルオキシ基、ベンゾイソオキサゾリルチオ基、ベンゾイソチアゾリルチオ基、ベンゾオキサジアゾリルチオ基、ベンゾオキサゾリルチオ基、ベンゾチアジアゾリルチオ基、ベンゾチアゾリルチオ基、ベンゾチエニルチオ基、ベンゾイソオキサゾリルオキシ基、ベンゾイソチアゾリルオキシ基、ベンゾオキサジアゾリルオキシ基、ベンゾオキサゾリルオキシ基、ベンゾチアジアゾリルオキシ基、ベンゾチアゾリルオキシ基、ベンゾチエニルオキシ基、などが挙げられる。
【００６５】
前記「連結基を有する置換されていてもよい芳香族炭化水素環よりなる基」および前記「連結基を有する置換されていてもよい芳香族複素環よりなる基」が有し得る「置換基」の具体例としては、前記「「置換基を有していてもよい炭素数２〜３０の環状基」における置換基の具体例」と同じである。
【００６６】
Ｆｙとしての「（ｉ）少なくとも一つの水素原子が芳香族炭化水素環および芳香族複素環の少なくとも一方を有する、置換基を有していてもよい炭素数２〜３０の環状基で置換され、且つ、前記環状基以外の置換基を有していてもよい炭素数１〜１８のアルキル基」の好ましい具体例としては、下記式（３−１）〜（３−１１）で表される構造が挙げられる。
但し、本発明は、以下に示すものに限定されるものではない。なお、下記式（３−１）〜（３−１１）中、「＊」はＹｙと結合する位置を表し、環内部からのびる「−」は、環の任意の位置からのびる結合手を表す。なお、下記式（３−１）〜（３−１１）で表される基は置換基を有していてもよく、その置換基の具体例としては、前記「「置換基を有していてもよい炭素数２〜３０の環状基」における置換基の具体例」と同じである。
【化５】
2019208516.tif 000007
【００６７】
Ｆｙとしての「（ｉ）芳香族炭化水素環および芳香族複素環の少なくとも一方を有する、置換基を有していてもよい炭素数２〜３０の環状基で置換され、且つ、前記環状基以外の置換基を有していてもよい炭素数１〜１８のアルキル基」における「炭素数１〜１８のアルキル基」は、１以上の置換基を有していてもよい。「炭素数１〜１８のアルキル基」が複数の置換基を有する場合は、この「複数の置換基」は互いに同一でも相異なっていてもよい。その置換基の具体例としては、前記「置換基を有していてもよい炭素数２〜３０の環状基」における置換基の具体例」と同じである。
【００６８】
Ｆｙとしての「（ｉｉ）芳香族炭化水素環および芳香族複素環の少なくとも一方を有する、置換基を有していてもよい炭素数２〜３０の環状基」としては、例えば、（ｉｉ−１）少なくとも一つの炭素数６〜３０の芳香族炭化水素環を有する、置換基を有していてもよい炭素数６〜３０の炭化水素環基、（ｉｉ−２）炭素数６〜１８の芳香族炭化水素環および炭素数２〜３０の芳香族複素環からなる群から選ばれる少なくとも一つの芳香環を有する、置換基を有していてもよい炭素数２〜３０の複素環基、などが好適に挙げられる。
【００６９】
前記「（ｉｉ−１）少なくとも一つの炭素数６〜３０の芳香族炭化水素環を有する、置換基を有していてもよい炭素数６〜３０の炭化水素環基」における「炭化水素環基」の具体例としては、例えば、フェニル基（炭素数６）、ナフチル基（炭素数１０）、アントラセニル基（炭素数１４）、フェナントレニル基（炭素数１４）、ピレニル基（炭素数１６）、フルオレニル基（炭素数１３）等の炭素数６〜１８の芳香族炭化水素環基；インダニル基（炭素数９）；１，２，３，４−テトラヒドロナフチル基（炭素数１０）；１，４−ジヒドロナフチル基（炭素数１０）；などが挙げられる。
【００７０】
前記「（ｉｉ−１）少なくとも一つの炭素数６〜３０の芳香族炭化水素環を有する、置換基を有していてもよい炭素数６〜３０の炭化水素環基」の具体例としては、例えば、下記式（１−１）〜（１−２１）で表される構造の基が挙げられる。
下記式（１−１）〜（１−２１）で表される構造の基は置換基を有していてもよい。その置換基の具体例としては、前記「「置換基を有していてもよい炭素数２〜３０の環状基」における置換基の具体例」と同じである。
なお、下記式（１−１）〜（１−２１）中、環内部からのびる「−」は、環の任意の位置からのびるＹｙとの結合手を表す。
【化６】
2019208516.tif 000008
【化７】
2019208516.tif 000009
【００７１】
前記「（ｉｉ−２）炭素数６〜１８の芳香族炭化水素環および炭素数２〜３０の芳香族複素環からなる群から選ばれる少なくとも一つの芳香環を有する、置換基を有していてもよい炭素数２〜３０の複素環基」における「複素環基」としては、例えば、フタルイミド基、１−ベンゾフラニル基、２−ベンゾフラニル基、アクリジニル基、イソキノリニル基、イミダゾリル基、インドリル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジニル基、チアゾロピリダジニル基、チアゾロピリミジニル基、チエニル基、トリアジニル基、トリアゾリル基、ナフチリジニル基、ピラジニル基、ピラゾリル基、ピラノニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサゾリル基、ベンゾチアジアゾリル基、ベンゾチアゾリル基、ベンゾチオフェニル基、ベンゾトリアジニル基、ベンゾトリアゾリル基、ベンゾピラゾリル基、ペンゾピラノニル基等の炭素数２〜１８の芳香族複素環基；キサンテニル基；２，３−ジヒドロインドリル基；９，１０−ジヒドロアクリジニル基；１，２，３，４−テトラヒドロキノリル基；ジヒドロピラニル基；テトラヒドロピラニル基；ジヒドロフラニル基；テトラヒドロフラニル基；などが挙げられる。
【００７２】
前記「（ｉｉ−２）炭素数６〜１８の芳香族炭化水素環および炭素数２〜３０の芳香族複素環からなる群から選ばれる少なくとも一つの芳香環を有する、置換基を有していてもよい炭素数２〜３０の複素環基」の具体例としては、下記式（２−１）〜（２−５１）で表される構造の基が挙げられる。
下記式（２−１）〜（２−５１）で表される構造の基は置換基を有していてもよい。その置換基の具体例としては、前記「「置換基を有していてもよい炭素数２〜３０の環状基」における置換基の具体例」と同じである。
なお、下記式（２−１）〜（２−５１）中、環内部からのびる「−」は、環の任意の位置からのびるＹｙとの結合手を表す。
【化８】
2019208516.tif 000010
【化９】
2019208516.tif 000011
【化１０】
2019208516.tif 000012
【化１１】
2019208516.tif 000013
〔各式中、Ｘは、−ＣＨ２−、−ＮＲｃ−、酸素原子、硫黄原子、−ＳＯ−または−ＳＯ２−を表し、
ＹおよびＺは、それぞれ独立して、−ＮＲｃ−、酸素原子、硫黄原子、−ＳＯ−または−ＳＯ２−を表し、
Ｅは、−ＮＲｃ−、酸素原子または硫黄原子を表す。
ここで、Ｒｃは、水素原子、または、メチル基、エチル基、プロピル基等の炭素数１〜６のアルキル基を表す。（但し、各式中において酸素原子、硫黄原子、−ＳＯ−、−ＳＯ２−は、それぞれ隣接しないものとする。）〕
【００７３】
前記「（ｉｉ）芳香族炭化水素環および芳香族複素環の少なくとも一方を有する、置換基を有していてもよい炭素数２〜３０の環状基」は、１以上の置換基を有していてもよい。複数の置換基を有する場合は、複数の置換基は互いに同一でも相異なっていてもよい。その置換基の具体例としては、前記「「置換基を有していてもよい炭素数２〜３０の環状基」における置換基の具体例」と同じである。
【００７４】
Ａｒが（ＩＩ−１）である場合、Ｆｙは、下記式（ｉ−１）〜（ｉ−９）のいずれかで表される構造の基であることが好ましく、下記式（ｉｉ−１）〜（ｉｉ−２０）のいずれかで表される構造の基であることが特に好ましい。
Ａｒが（ＩＩ−２）または（ＩＩ−３）で表される構造の基である場合、Ｆｙは、下記（ｉ−１）〜（ｉ−１３）のいずれかで表される構造の基であることが好ましく、下記式（ｉｉ−１）〜（ｉｉ−２６）のいずれかで表される構造の基であることが特に好ましい。なお、下記式（ｉ−１）〜（ｉ−１３）及び下記式（ｉｉ−１）〜（ｉｉ−２６）のいずれかで表される構造の基は置換基を有していてもよい。その置換基の具体例としては、前記「「置換基を有していてもよい炭素数２〜３０の環状基」における置換基の具体例」と同じである。また、式（ｉ−４）、（ｉｉ−６）および（ｉｉ−７）中、Ｙは、前記と同じ意味を表す。また、下記式（ｉ−１）〜（ｉ−１３）及び下記式（ｉｉ−１）〜（ｉｉ−２６）中、「＊」はＹｙと結合する位置を表し、環内部からのびる「−」は、環の任意の位置からのびる結合手を表す。
【化１２】
2019208516.tif 000014
【化１３】
2019208516.tif 000015
【化１４】
2019208516.tif 000016
【化１５】
2019208516.tif 000017
【化１６】
2019208516.tif 000018
【００７５】
Ａｒが（ＩＩ−１）である場合、Ｆｙ中の環構造に含まれるπ電子の総数は、８以上であることが好ましく、１０以上であることがより好ましく、また、２０以下であることが好ましく、１８以下であることがより好ましい。Ａｒが（ＩＩ−２）または（ＩＩ−３）で表される構造の基である場合、Ｆｙ中の環構造に含まれるπ電子の総数は、４以上であることが好ましく、６以上であることがより好ましく、また、２０以下であることが好ましく、１８以下であることがより好ましい。
【００７６】
−Ａｘ−
Ａｘは、炭素数６〜３０の芳香族炭化水素環および炭素数２〜３０の芳香族複素環からなる群から選ばれる少なくとも一つの芳香環を有する有機基を表す。
【００７７】
Ａｘは、下記（１）〜（５）の何れかであることが好ましい。
（１）少なくとも一つの炭素数６〜３０の芳香族炭化水素環を有する、炭素数６〜４０の炭化水素環基
（２）炭素数６〜３０の芳香族炭化水素環および炭素数２〜３０の芳香族複素環からなる群から選ばれる少なくとも一つの芳香環を有する、炭素数２〜４０の複素環基
（３）炭素数６〜３０の芳香族炭化水素環基および炭素数２〜３０の芳香族複素環基の少なくとも１つで置換された、炭素数１〜１２のアルキル基
（４）炭素数６〜３０の芳香族炭化水素環基および炭素数２〜３０の芳香族複素環基の少なくとも１つで置換された、炭素数２〜１２のアルケニル基
（５）炭素数６〜３０の芳香族炭化水素環基および炭素数２〜３０の芳香族複素環基の少なくとも１つで置換された、炭素数２〜１２のアルキニル基
【００７８】
−Ａｘとしての「（１）少なくとも一つの炭素数６〜３０の芳香族炭化水素環を有する、炭素数６〜４０の炭化水素環基」−
Ａｘとしての「（１）少なくとも一つの炭素数６〜３０の芳香族炭化水素環を有する、炭素数６〜４０の炭化水素環基」における「炭素数６〜４０の炭化水素環基」の具体例としては、例えば、下記構造式で表される基、などが挙げられる。下記構造式で表される基は、置換基を有していてもよい。置換基の具体例としては、後述する「Ａｘが有する置換基の具体例」と同じである。
【化１７】
2019208516.tif 000019
【化１８】
2019208516.tif 000020
【００７９】
Ａｘとしての「（１）少なくとも一つの炭素数６〜３０の芳香族炭化水素環を有する、炭素数６〜４０の炭化水素環基」の置換基の具体例としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の１個以上の水素原子がフッ素原子等のハロゲン原子で置換された炭素数１〜６のアルキル基；ジメチルアミノ基等の炭素数２〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；等が挙げられる。ここで、ＲｂおよびＲａは、それぞれ、前記と同じ意味を表し、その好適例も前記と同じである。
これらの中でも、ハロゲン原子、シアノ基、炭素数１〜６のアルキル基、および炭素数１〜６のアルコキシ基からなる群より選択される少なくとも一つの置換基が好ましい。
【００８０】
Ａｘとしての「（１）少なくとも一つの炭素数６〜３０の芳香族炭化水素環を有する、炭素数６〜４０の炭化水素環基」における「炭素数６〜３０の芳香族炭化水素環」の具体例としては、例えば、ベンゼン環、ナフタレン環、フルオレン環などが挙げられる。
【００８１】
−Ａｘとしての「（２）炭素数６〜３０の芳香族炭化水素環および炭素数２〜３０の芳香族複素環からなる群から選ばれる少なくとも一つの芳香環を有する、炭素数２〜４０の複素環基」−
Ａｘとしての「（２）炭素数６〜３０の芳香族炭化水素環および炭素数２〜３０の芳香族複素環からなる群から選ばれる少なくとも一つの芳香環を有する、炭素数２〜４０の複素環基」の具体例としては、例えば、下記構造式で表される基、などが挙げられる。下記構造式で表される基は、置換基を有していてもよい。置換基の具体例としては、後述する「Ａｘが有する置換基の具体例」と同じである。
【化１９】
2019208516.tif 000021
【化２０】
2019208516.tif 000022
【化２１】
2019208516.tif 000023
【化２２】
2019208516.tif 000024
【化２３】
2019208516.tif 000025
【化２４】
2019208516.tif 000026
【化２５】
2019208516.tif 000027
【化２６】
2019208516.tif 000028
【００８２】
〔各式中、Ｒは、水素原子、または、メチル基、エチル基、プロピル基等の炭素数１〜６のアルキル基を表し、また、環内部からのびる「−」は、環の任意の位置からのびる結合手を表す。〕
【００８３】
Ａｘとしての「（２）炭素数６〜３０の芳香族炭化水素環および炭素数２〜３０の芳香族複素環からなる群から選ばれる少なくとも一つの芳香環を有する、炭素数２〜４０の複素環基」の置換基の具体例としては、「（１）少なくとも一つの炭素数６〜３０の芳香族炭化水素環を有する、炭素数６〜４０の炭化水素環基」の置換基の具体例と同じであり、その好適例も「（１）少なくとも一つの炭素数６〜３０の芳香族炭化水素環を有する、炭素数６〜４０の炭化水素環基」の置換基の好適例と同じである。
【００８４】
Ａｘとしての「（２）炭素数６〜３０の芳香族炭化水素環および炭素数２〜３０の芳香族複素環からなる群から選ばれる少なくとも一つの芳香環を有する、炭素数２〜４０の複素環基」における「炭素数６〜３０の芳香族炭化水素環」の具体例としては、例えば、ベンゼン環、ナフタレン環、フルオレン環、アントラセン環などが挙げられる。
【００８５】
Ａｘとしての「（２）炭素数６〜３０の芳香族炭化水素環および炭素数２〜３０の芳香族複素環からなる群から選ばれる少なくとも一つの芳香環を有する、炭素数２〜４０の複素環基」における「炭素数２〜３０の芳香族複素環」の具体例としては、例えば、チオフェン環、フラン環、ピリジン環、ピラジン環、ピリミジン環、トリアジン環、ピロール環、イミダゾール環、チアゾール環、オキサゾール環、ベンゾチアゾール環、ベンゾオキサゾール環などが挙げられる。
【００８６】
−Ａｘとしての「（３）炭素数６〜３０の芳香族炭化水素環基および炭素数２〜３０の芳香族複素環基の少なくとも１つで置換された、炭素数１〜１２のアルキル基」−
Ａｘとしての「（３）炭素数６〜３０の芳香族炭化水素環基および炭素数２〜３０の芳香族複素環基の少なくとも１つで置換された、炭素数１〜１２のアルキル基」における「炭素数１〜１２のアルキル基」の具体例としては、例えば、メチル基、エチル基、プロピル基、イソプロピル基、などが挙げられる。
【００８７】
Ａｘとしての「（３）炭素数６〜３０の芳香族炭化水素環基および炭素数２〜３０の芳香族複素環基の少なくとも１つで置換された、炭素数１〜１２のアルキル基」の置換基の具体例としては、Ａｘとしての「（１）少なくとも一つの炭素数６〜３０の芳香族炭化水素環を有する、炭素数６〜４０の炭化水素環基」の置換基の具体例と同じであり、その好適例もＡｘとしての「（１）少なくとも一つの炭素数６〜３０の芳香族炭化水素環を有する、炭素数６〜４０の炭化水素環基」の置換基の好適例と同じである。
【００８８】
Ａｘとしての「（３）炭素数６〜３０の芳香族炭化水素環基および炭素数２〜３０の芳香族複素環基の少なくとも１つで置換された、炭素数１〜１２のアルキル基」における「炭素数６〜３０の芳香族炭化水素環基」の具体例としては、前記Ａｙでの「炭素数６〜３０の芳香族炭化水素環基」の具体例と同じものが挙げられる。
【００８９】
Ａｘとしての「（３）炭素数６〜３０の芳香族炭化水素環基および炭素数２〜３０の芳香族複素環基の少なくとも１つで置換された、炭素数１〜１２のアルキル基」における「炭素数２〜３０の芳香族複素環基」の具体例としては、前記Ａｙでの「炭素数２〜３０の芳香族複素環基」の具体例と同じものが挙げられる。
【００９０】
−Ａｘとしての「（４）炭素数６〜３０の芳香族炭化水素環基および炭素数２〜３０の芳香族複素環基の少なくとも１つで置換された、炭素数２〜１２のアルケニル基」−
Ａｘとしての「（４）炭素数６〜３０の芳香族炭化水素環基および炭素数２〜３０の芳香族複素環基の少なくとも１つで置換された、炭素数２〜１２のアルケニル基」における「炭素数２〜１２のアルケニル基」の具体例としては、例えば、ビニル基、アリル基、などが挙げられる。
【００９１】
Ａｘとしての「（４）炭素数６〜３０の芳香族炭化水素環基および炭素数２〜３０の芳香族複素環基の少なくとも１つで置換された、炭素数２〜１２のアルケニル基」の置換基の具体例としては、Ａｘとしての「（１）少なくとも一つの炭素数６〜３０の芳香族炭化水素環を有する、炭素数６〜４０の炭化水素環基」の置換基の具体例と同じであり、その好適例もＡｘとしての「（１）少なくとも一つの炭素数６〜３０の芳香族炭化水素環を有する、炭素数６〜４０の炭化水素環基」の置換基の好適例と同じである。
【００９２】
Ａｘとしての「（４）炭素数６〜３０の芳香族炭化水素環基および炭素数２〜３０の芳香族複素環基の少なくとも１つで置換された、炭素数２〜１２のアルケニル基」における「炭素数６〜３０の芳香族炭化水素環基」の具体例としては、前記Ａｙでの「炭素数６〜３０の芳香族炭化水素環基」の具体例と同じものが挙げられる。
【００９３】
Ａｘとしての「（４）炭素数６〜３０の芳香族炭化水素環基および炭素数２〜３０の芳香族複素環基の少なくとも１つで置換された、炭素数２〜１２のアルケニル基」における「炭素数２〜３０の芳香族複素環基」の具体例としては、前記Ａｙでの「炭素数２〜３０の芳香族複素環基」の具体例と同じものが挙げられる。
【００９４】
−Ａｘとしての「（５）炭素数６〜３０の芳香族炭化水素環基および炭素数２〜３０の芳香族複素環基の少なくとも１つで置換された、炭素数２〜１２のアルキニル基」−
Ａｘとしての「（５）炭素数６〜３０の芳香族炭化水素環基および炭素数２〜３０の芳香族複素環基の少なくとも１つで置換された、炭素数２〜１２のアルキニル基」の具体例としては、例えば、エチニル基、プロピニル基、などが挙げられる。
【００９５】
Ａｘとしての「（５）炭素数６〜３０の芳香族炭化水素環基および炭素数２〜３０の芳香族複素環基の少なくとも１つで置換された、炭素数２〜１２のアルキニル基」の置換基の具体例としては、Ａｘとしての「（１）少なくとも一つの炭素数６〜３０の芳香族炭化水素環を有する、炭素数６〜４０の炭化水素環基」の置換基と同じであり、その好適例もＡｘとしての「（１）少なくとも一つの炭素数６〜３０の芳香族炭化水素環を有する、炭素数６〜４０の炭化水素環基」の置換基の好適例と同じである。
【００９６】
Ａｘとしての「（５）炭素数６〜３０の芳香族炭化水素環基および炭素数２〜３０の芳香族複素環基の少なくとも１つで置換された、炭素数２〜１２のアルキニル基」における「炭素数６〜３０の芳香族炭化水素環基」としては、前記Ａｙでの「炭素数６〜３０の芳香族炭化水素環基」の具体例と同じものが挙げられる。
【００９７】
Ａｘとしての「（５）炭素数６〜３０の芳香族炭化水素環基および炭素数２〜３０の芳香族複素環基の少なくとも１つで置換された、炭素数２〜１２のアルキニル基」における「炭素数２〜３０の芳香族複素環基」としては、前記Ａｙでの「炭素数２〜３０の芳香族複素環基」の具体例と同じものが挙げられる。
【００９８】
Ａｘは、下記構造式で表される基のいずれかであることが好ましい。下記構造式で表される基は、置換基を有していてもよい。置換基の具体例としては、後述する「Ａｘが有する置換基の具体例」と同じである。
【化２７】
2019208516.tif 000029
〔各式中、環内部からのびる「−」は、環の任意の位置からのびる結合手を表す。〕
【００９９】
また、Ａｘは、下記構造式で表される基のいずれかであることがより好ましい。
【化２８】
2019208516.tif 000030
【０１００】
さらに、Ａｘは、下記構造式で表される基のいずれかであることが特に好ましい。
【化２９】
2019208516.tif 000031
【０１０１】
Ａｘは、置換基を有していてもよい。「Ａｘが有する置換基の具体例」としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の１個以上の水素原子がフッ素原子等のハロゲン原子で置換された炭素数１〜６のアルキル基；ジメチルアミノ基等の炭素数２〜１２のＮ，Ｎ−ジアルキルアミノ基；メトキシ基、エトキシ基、イソプロポキシ基等の炭素数１〜６のアルコキシ基；ニトロ基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；などが挙げられる。ここで、Ｒｂ及びＲａは、それぞれ、前記と同じ意味を表し、その好適例も前記と同じである。
これらの中でも、ハロゲン原子；シアノ基；炭素数１〜６のアルキル基；および炭素数１〜６のアルコキシ基からなる群から選ばれる少なくとも一つの置換基が好ましい。
【０１０２】
−Ａｚ−
Ａｚは、炭素数６〜３０の芳香族炭化水素環および炭素数２〜３０の芳香族複素環からなる群から選ばれる少なくとも一つの芳香環を有する有機基を表す。ここで、Ａｚは、Ｃ（Ａｙ）Ａｘである場合を除くものとする。
【０１０３】
Ａｚは、下記（１）および（２）のいずれかであることが好ましい。
（１）少なくとも一つの炭素数６〜３０の芳香族炭化水素環を有する、炭素数６〜４０の炭化水素環基；
（２）炭素数６〜３０の芳香族炭化水素環および炭素数２〜３０の芳香族複素環からなる群から選ばれる少なくとも一つの芳香環を有する、炭素数２〜４０の複素環基。
【０１０４】
Ａｚは、下記構造式で表される基のいずれかであることがより好ましい。
【化３０】
2019208516.tif 000032
〔各式中、Ｒは、水素原子、または、メチル基、エチル基、プロピル基等の炭素数１〜６のアルキル基を表す。〕
【０１０５】
Ａｒは、好ましくは、下記式（ＩＩＩ−１）〜（ＩＩＩ−６）の何れかで表され、より好ましくは、下記式（ＩＩＩ−１）、下記式（ＩＩＩ−２）、下記式（ＩＩＩ−４）、または下記式（ＩＩＩ−５）で表され、特に好ましくは、下記式（ＩＩＩ−１）または下記式（ＩＩＩ−４）で表される。ここで、置換基として、メチル基、エチル基、プロピル基等の炭素数１〜６のアルキル基を有していてもよい。
【化３１】
2019208516.tif 000033
（上記式（ＩＩＩ−１）〜（ＩＩＩ−６）中、Ａｘ、Ａｙ、ＡｚおよびＱは、前記と同じ意味を表し、その好適例も前記と同じであり、＊は、Ｚ１あるいはＺ２と結合することを表す。）
【０１０６】
＜Ｚ１，Ｚ２＞
Ｚ１およびＺ２は、それぞれ独立して、化学的な単結合、−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ１１−Ｃ（＝Ｏ）−、−Ｃ（＝Ｏ）−ＮＲ１１−、＊−ＣＨ２−Ｏ−、＊−ＣＨ２−ＣＨ２−Ｏ−、＊−ＣＨ２−Ｃ（＝Ｏ）−Ｏ−、＊−ＣＨ２−Ｏ−Ｃ（＝Ｏ）−、＊−ＣＨ２−ＣＨ２−Ｃ（＝Ｏ）−Ｏ−、＊−ＣＨ２−ＣＨ２−Ｏ−Ｃ（＝Ｏ）−、＊−ＣＨ＝ＣＨ−Ｃ（＝Ｏ）−Ｏ−、＊−ＣＨ＝ＣＨ−Ｏ−Ｃ（＝Ｏ）−、＊−ＣＨ＝Ｎ−、＊−Ｃ（ＣＨ３）＝Ｎ−、−Ｎ＝Ｎ−を表す。ここで、＊はＡｒと結合する位置を表し、Ｒ１１は、水素原子または炭素数１〜６のアルキル基を表す。
これらの中でも、Ｚ１およびＺ２は、それぞれ独立して、化学的な単結合、−Ｏ−、−Ｃ（＝Ｏ）−Ｏ−、−Ｏ−Ｃ（＝Ｏ）−、＊−ＣＨ２−Ｏ−、＊−ＣＨ２−ＣＨ２−Ｏ−、＊−ＣＨ２−Ｃ（＝Ｏ）−Ｏ−、＊−ＣＨ２−Ｏ−Ｃ（＝Ｏ）−、＊−ＣＨ２−ＣＨ２−Ｃ（＝Ｏ）−Ｏ−、または＊−ＣＨ２−ＣＨ２−Ｏ−Ｃ（＝Ｏ）−であることが好ましく、化学的な単結合、−Ｏ−、−Ｃ（＝Ｏ）−Ｏ−、−Ｏ−Ｃ（＝Ｏ）−、＊−ＣＨ２−Ｏ−、＊−ＣＨ２−Ｃ（＝Ｏ）−Ｏ−、または＊−ＣＨ２−Ｏ−Ｃ（＝Ｏ）−であることがより好ましく、化学的な単結合、−Ｏ−、−Ｃ（＝Ｏ）−Ｏ−、または−Ｏ−Ｃ（＝Ｏ）−であることが最も好ましい。
【０１０７】
＜Ａ１，Ａ２＞
Ａ１およびＡ２は、それぞれ独立して、置換基を有していてもよい炭素数１〜２０の二価の鎖状脂肪族基を表す。前記鎖状脂肪族基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１２−Ｃ（＝Ｏ）−、−Ｃ（＝Ｏ）−ＮＲ１２−、−ＮＲ１２−、または、−Ｃ（＝Ｏ）−が介在していてもよい。ただし、−Ｏ−または−Ｓ−がそれぞれ２以上隣接して介在する場合を除く。ここで、Ｒ１２は、水素原子または炭素数１〜６のアルキル基を表す。ただし、Ａ１の、Ｚ１に結合する炭素原子およびＹ１もしくはＹ３に結合する炭素原子、並びに、Ａ２の、Ｚ２に結合する炭素原子およびＹ２もしくはＹ４に結合する炭素原子が、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１２−Ｃ（＝Ｏ）−、−Ｃ（＝Ｏ）−ＮＲ１２−、−ＮＲ１２−、または、−Ｃ（＝Ｏ）−に置換されることはない。
【０１０８】
前記「置換基を有していてもよい炭素数１〜２０の二価の鎖状脂肪族基」における「炭素数１〜２０の二価の鎖状脂肪族基」の具体例としては、例えば、メチレン基、エチレン基、卜リメチレン基、プロピレン基、テ卜ラメチレン基、ペンタメチレン基、ヘキサメチレン基、オクタメチレン基、デカメチレン基〔−（ＣＨ２）１０−〕等の、炭素数１〜２０のアルキレン基；ビニレン基、１ーメチルビニレン基、プロペニレン基、１−ブテニレン基、２−ブテニレン基、１ーペンテニレン基、２−ペンテニレン基等の、炭素数２〜２０のアルケニレン基；１，３−ペンタジエニル基、１，３−ヘキサジエニル基等の炭素数２〜２０の共役ジエンを有する基、等が挙げられる。これらの中でも、炭素数２〜２０の二価の飽和鎖状脂肪族基、炭素数２〜２０の二価の不飽和鎖状脂肪族基が好ましく、炭素数３〜２０の二価の飽和鎖状脂肪族基、炭素数２〜２０の二価の不飽和鎖状脂肪族基が更に好ましく、炭素数２〜２０の二価の不飽和鎖状脂肪族基が特に好ましく、ビニレン基、プロぺニレン基、ブテニレン基が最も好ましい。
また、前記「炭素数１〜２０の二価の鎖状脂肪族基」には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１２−Ｃ（＝Ｏ）−、−Ｃ（＝Ｏ）−ＮＲ１２−、−ＮＲ１２−、または、−Ｃ（＝Ｏ）−が介在していてもよい（ただし、−Ｏ−または−Ｓ−がそれぞれ２以上隣接して介在する場合を除く。）。ここで、Ｒ１２は、水素原子または炭素数１〜６のアルキル基を表し、水素原子またはメチル基であることが好ましい。前記「炭素数１〜２０の二価の鎖状脂肪族基」に介在する基としては、−Ｏ−、−Ｏ−Ｃ（＝Ｏ）−、−Ｃ（＝Ｏ）−Ｏ−、−Ｃ（＝Ｏ）−が好ましい。
これらの基が介在する「炭素数１〜２０の二価の鎖状脂肪族基」の具体例としては、−ＣＨ２−ＣＨ２−Ｏ−ＣＨ２−ＣＨ２−、−ＣＨ２−ＣＨ２−Ｓ−ＣＨ２−ＣＨ２−、−ＣＨ２−ＣＨ２−Ｏ−Ｃ（＝Ｏ）−ＣＨ２−ＣＨ２−、−ＣＨ２−ＣＨ２−Ｃ（＝Ｏ）−Ｏ−ＣＨ２−ＣＨ２−、−ＣＨ２−ＣＨ２−Ｃ（＝Ｏ）−Ｏ−ＣＨ２−、−ＣＨ２−Ｏ−Ｃ（＝Ｏ）−Ｏ−ＣＨ２−ＣＨ２−、−ＣＨ２−ＣＨ２−ＮＲ１２−Ｃ（＝Ｏ）−、−ＣＨ２−ＣＨ２−Ｃ（＝Ｏ）−ＮＲ１２−ＣＨ２−、−ＣＨ２−ＮＲ１２−ＣＨ２−ＣＨ２−、−ＣＨ２−Ｃ（＝Ｏ）−ＣＨ２−、などが挙げられる。
【０１０９】
前記「置換基を有していてもよい炭素数１〜２０の二価の鎖状脂肪族基」における置換基の具体例としては、例えば、フッ素原子、塩素原子、臭素原子、ヨウ素原子等のハロゲン原子；メトキシ基、エトキシ基、ｎ−プロポキシ基、イソプロポキシ基、ｎ−ブトキシ基、ｓｅｃ−ブ卜キシ基、ｔ−ブトキシ基、ｎ−ペンチルオキシ基、ｎ−へキシルオキシ基等の炭素数１〜６のアルコキシ基；などが挙げられる。これらの中でも、フッ素原子、メトキシ基、エトキシ基が好ましい。
【０１１０】
＜Ｂ１，Ｂ２＞
Ｂ１およびＢ２は、それぞれ独立して、置換基を有していてもよい環状脂肪族基、または、置換基を有していてもよい芳香族基を表し、置換基を有していてもよい炭素数５〜２０の環状脂肪族基、または、置換基を有していてもよい炭素数２〜２０の芳香族基が好ましい。
【０１１１】
前記「置換基を有していてもよい環状脂肪族基」における「環状脂肪族基」の具体例としては、例えば、シクロペンタン−１，３−ジイル、シクロヘキサン−１，４−ジイル、シクロヘプタン−１，４−ジイル、シクロオクタン−１，５−ジイル等の炭素数５〜２０のシクロアルカンジイル基；デカヒドロナフタレン−１，５−ジイル、デカヒドロナフタレン−２，６−ジイル等の炭素数５〜２０のビシクロアルカンジイル基；などが挙げられる。これらの中でも、環状脂肪族基としては、炭素数５〜２０のシクロアルカンジイル基が好ましく、シクロヘキサンジイル基がより好ましく、シクロヘキサン−１，４−ジイル基が特に好ましい。前記「環状脂肪族基」は、トランス体であっても、シス体であっても、或いは、シス体とトランス体の混合物であってもよいが、トランス体がより好ましい。
【０１１２】
前記「置換基を有していてもよい芳香族基」における「芳香族基」の具体例としては、例えば、１，２−フェニレン基、１，３−フェニレン基、１，４−フェニレン基、１，４−ナフチレン基、１，５−ナフチレン基、２，６−ナフチレン基、４，４’−ビフェニレン基等の、炭素数６〜１８の芳香族炭化水素環基；フラン−２，５−ジイル、チオフェン−２，５−ジイル、ピリジン−２，５−ジイル、ピラジン−２，５−ジイル等の、炭素数２〜２０の芳香族複素環基；などが挙げられる。これらの中でも、炭素数６〜１８の芳香族炭化水素環基が好ましく、フェニレン基がより好ましく、、１，４−フェニレン基が特に好ましい。
【０１１３】
前記「置換基を有していてもよい環状脂肪族基」および前記「置換基を有していてもよい芳香族基」における置換基としては、例えば、ハロゲン原子、炭素数１〜６のアルキル基、炭素数１〜５のアルコキシ基、ニトロ基、シアノ基、などが挙げられる。
前記環状脂肪族基および前記芳香族基は、上述した置換基から選ばれる少なくとも１つの置換基を有していてもよい。なお、置換基を複数有する場合は、各置換基は同一でも相異なっていてもよい。
【０１１４】
＜Ｙ１〜Ｙ４＞
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ１３−Ｃ（＝Ｏ）−、−Ｃ（＝Ｏ）−ＮＲ１３−、−Ｏ−Ｃ（＝Ｏ）−Ｏ−、−ＮＲ１３−Ｃ（＝Ｏ）−Ｏ−、−Ｏ−Ｃ（＝Ｏ）−ＮＲ１３−、または、−ＮＲ１３−Ｃ（＝Ｏ）−ＮＲ１４−を表す。ここで、Ｒ１３およびＲ１４は、それぞれ独立して、水素原子または炭素数１〜６のアルキル基を表す。
これらの中でも、Ｙ１〜Ｙ４は、それぞれ独立して、単結合、−Ｏ−、−Ｃ（＝Ｏ）−Ｏ−、または−Ｏ−Ｃ（＝Ｏ）−であることが好ましく、−Ｏ−、−Ｃ（＝Ｏ）−Ｏ−、または−Ｏ−Ｃ（＝Ｏ）−であることがより好ましい。
【０１１５】
＜Ｇ１，Ｇ２＞
Ｇ１およびＧ２は、それぞれ独立して、炭素数１〜２０の脂肪族炭化水素基、および、炭素数３〜２０の脂肪族炭化水素基に含まれるメチレン基（−ＣＨ２−）の１以上が−Ｏ−または−Ｃ（＝Ｏ）−に置換された基のいずれかの有機基である。なお、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が、−Ｏ−または−Ｃ（＝Ｏ）−に置換されることはない。
【０１１６】
前記「炭素数１〜２０の脂肪族炭化水素基」および前記「炭素数３〜２０の脂肪族炭化水素基」の具体例としては、それぞれ、炭素数１〜２０のアルキレン基、および、炭素数３〜２０のアルキレン基が挙げられる。
これらの中でも、ｎ−ブチレン基、ｎ−へキシレン基、ｎ−オクチレン基、ｎ−デカメチレン基〔−（ＣＨ２）１０−〕、が好ましい。
【０１１７】
＜Ｐ１，Ｐ２＞
Ｐ１およびＰ２は、それぞれ独立して、重合性基を表す。
前記重合性基の具体例としては、例えば、アクリロイルオキシ基、メタクリロイルオキシ基等のＣＨ２＝ＣＲ３１−Ｃ（＝Ｏ）−Ｏ−で表される基（Ｒ３１は、水素原子、メチル基、または塩素原子を表す。）、ビニル基、ビニルエーテル基、ｐ−スチルベン基、アクリロイル基、メタクリロイル基、カルボキシル基、メチルカルボニル基、水酸基、アミド基、炭素数１〜４のアルキルアミノ基、アミノ基、エポキシ基、オキセタニル基、アルデヒド基、イソシアネート基またはチオイソシアネート基などが挙げられる。これらの中でも、ＣＨ２＝ＣＲ３１−Ｃ（＝Ｏ）−Ｏ−で表される基が好ましく、ＣＨ２＝ＣＨ−Ｃ（＝Ｏ）−Ｏ−で表される基（アクリロイルオキシ基）、ＣＨ２＝Ｃ（ＣＨ３）−Ｃ（＝Ｏ）−Ｏ−で表される基（メタクリロイルオキシ基）がより好ましく、アクリロイルオキシ基が特に好ましい。
【０１１８】
＜ｐ，ｑ＞
ｐおよびｑは、それぞれ独立して、０〜２の整数を表す。
これらの中でも、ｐおよびｑは、それぞれ独立して、１であることが好ましい。
ｐおよびｑの両方が１である場合、前述した式（Ｉ）中のＢ１およびＢ２は、それぞれ独立して、置換基を有していてもよい芳香族基であることが好ましく、置換基を有していてもよい炭素数６〜１８の芳香族基であることがより好ましく、フェニレン基が特に好ましい。
【０１１９】
また、重合性化合物（Ｉ）は、特に限定されるものではないが、Ａｒを中心とした対称構造を有する（即ち、Ｚ１とＺ２、Ａ１とＡ２、Ｙ１とＹ２、Ｂ１とＢ２、ｎとｍ、Ｙ３とＹ４、Ｇ１とＧ２、Ｐ１とＰ２が、それぞれ同一である（Ａｒを中心として対称である））ことが好ましい。
【０１２０】
上述した重合性液晶化合物（Ｉ）は、既知の合成反応を組み合わせて合成することができる。即ち、様々な文献（例えば、国際公開第２０１２／１４１２４５号、国際公開第２０１２／１４７９０４号、国際公開第２０１４／０１０３２５号、国際公開第２０１３／０４６７８１号、国際公開第２０１４／０６１７０９号、国際公開第２０１４／１２６１１３号、国際公開第２０１５／０６４６９８号、国際公開第２０１５−１４０３０２号、国際公開第２０１５／１２９６５４号、国際公開第２０１５／１４１７８４号、国際公開第２０１６／１５９１９３号、国際公開第２０１２／１６９４２４号、国際公開第２０１２／１７６６７９号、国際公開第２０１５／１２２３８５号等に記載の方法を参照して合成できる。
【０１２１】
（２）重合性液晶組成物
上記重合性液晶組成物は、少なくとも重合性液晶化合物（Ｉ）と、重合開始剤とを含有する。
なお、上記重合性液晶組成物は、後述するように、本発明の高分子、光学フィルム、光学異方体の製造原料として有用である。そして、本発明の重合性液晶組成物によれば、広帯域性を示す理想的な波長分散性、即ち逆波長分散性を有する光学フィルム等を良好に製造することができる。
【０１２２】
ここで、重合開始剤は、重合性液晶組成物に含まれている重合性液晶化合物（Ｉ）の重合反応をより効率的に行う観点から配合される。
そして、用いる重合開始剤としては、ラジカル重合開始剤、アニオン重合開始剤、カチオン重合開始剤等が挙げられる。
【０１２３】
ラジカル重合開始剤としては、加熱することにより、重合性液晶化合物の重合を開始し得る活性種が発生する化合物である熱ラジカル発生剤；や、可視光線、紫外線（ｉ線など）、遠紫外線、電子線、Ｘ線等の露光光の露光により、重合性液晶化合物の重合を開始しえる活性種が発生する化合物である光ラジカル発生剤；のいずれも使用可能であるが、光ラジカル発生剤を使用するのが好適である。
【０１２４】
光ラジカル発生剤としては、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、キサントン系化合物、ジアゾ系化合物、イミドスルホナート系化合物等を挙げることができる。これらの化合物は、露光によって活性ラジカルまたは活性酸、あるいは活性ラジカルと活性酸の両方を発生する成分である。光ラジカル発生剤は、一種単独で、あるいは２種以上を組み合わせて用いることができる。
【０１２５】
アセトフェノン系化合物の具体例としては、２−ヒドロキシ−２−メチル−１−フェニルプロパン−１−オン、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、１−ヒドロキシシクロヘキシル・フェニルケトン、２，２−ジメトキシ−１，２−ジフェニルエタン−１−オン、１−〔４−（フェニルチオ）フェニル〕−オクタン−１，２−ジオン２−（Ｏ−ベンゾイルオキシム）等を挙げることができる。
【０１２６】
ビイミダゾール系化合物の具体例としては、２，２’−ビス（２−クロロフェニル）−４，４’，５，５’−テトラキス（４−エトキシカルボニルフェニル）−１，２’−ビイミダゾール、２，２’−ビス（２−ブロモフェニル）−４，４’，５，５’−テトラキス（４−エトキシカルボニルフェニル）−１，２’−ビイミダゾール、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリブロモフェニル）−４，４’，５，５’−テトラフェニル−１，２’−ビイミダゾール等を挙げることができる。
【０１２７】
なお、本発明においては、光重合開始剤（光ラジカル発生剤）としてビイミダゾール系化合物を用いる場合、水素供与体を併用することが、感度をさらに改良することができる点で好ましい。
ここで、「水素供与体」とは、露光によりビイミダゾール系化合物から発生したラジカルに対して、水素原子を供与することができる化合物を意味する。水素供与体としては、下記で定義するメルカプタン系化合物、アミン系化合物等が好ましい。
【０１２８】
メルカプタン系化合物の具体例としては、２−メルカプトベンゾチアゾール、２−メルカプトベンゾオキサゾール、２−メルカプトベンゾイミダゾール、２，５−ジメルカプト−１，３，４−チアジアゾール、２−メルカプト−２，５−ジメチルアミノピリジン等を挙げることができる。アミン系化合物としては、４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、エチル−４−ジメチルアミノベンゾエート、４−ジメチルアミノ安息香酸、４−ジメチルアミノベンゾニトリル等を挙げることができる。
【０１２９】
トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【０１３０】
Ｏ−アシルオキシム系化合物の具体例としては、１−〔４−（フェニルチオ）フェニル〕−ヘプタン−１，２−ジオン２−（Ｏ−ベンゾイルオキシム）、１−〔４−（フェニルチオ）フェニル〕−オクタン−１，２−ジオン２−（Ｏ−ベンゾイルオキシム）、１−〔４−（ベンゾイル）フェニル〕−オクタン−１，２−ジオン２−（Ｏ−ベンゾイルオキシム）、１−［９−エチル−６−（２−メチルベンゾイル）−９Ｈ−カルバゾール−３−イル］−エタノン１−（Ｏ−アセチルオキシム）、１−［９−エチル−６−（３−メチルベンゾイル）−９Ｈ−カルバゾール−３−イル］−エタノン１−（Ｏ−アセチルオキシム）、１−（９−エチル−６−ベンゾイル−９Ｈ−カルバゾール−３−イル）−エタノン１−（Ｏ−アセチルオキシム）、エタノン−１−［９−エチル−６−（２−メチル−４−テトラヒドロフラニルベンゾイル）−９Ｈ−カルバゾール−３−イル］−１−（Ｏ−アセチルオキシム）、エタノン−１−〔９−エチル−６−（２−メチル−４−テトラヒドロピラニルベンゾイル）−９Ｈ−カルバゾール−３−イル〕−１−（Ｏ−アセチルオキシム）、エタノン−１−〔９−エチル−６−（２−メチル−５−テトラヒドロフラニルベンゾイル）−９Ｈ−カルバゾール−３−イル〕−１−（Ｏ−アセチルオキシム）、エタノン−１−〔９−エチル−６−（２−メチル−５−テトラヒドロピラニルベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）ベンゾイル｝−９Ｈ−カルバゾール−３−イル〕−１−（Ｏ−アセチルオキシム）、エタノン−１−［９−エチル−６−（２−メチル−４−テトラヒドロフラニルメトキシベンゾイル）−９Ｈ−カルバゾール−３−イル］−１−（Ｏ−アセチルオキシム）、エタノン−１−〔９−エチル−６−（２−メチル−４−テトラヒドロピラニルメトキシベンゾイル）−９Ｈ−カルバゾール−３−イル〕−１−（Ｏ−アセチルオキシム）、エタノン−１−〔９−エチル−６−（２−メチル−５−テトラヒドロフラニルメトキシベンゾイル）−９Ｈ−カルバゾール−３−イル〕−１−（Ｏ−アセチルオキシム）、エタノン−１−［９−エチル−６−（２−メチルベンゾイル）−９Ｈ−カルバゾール−３−イル］−１−（Ｏ−アセチルオキシム）、エタノン−１−〔９−エチル−６−（２−メチル−５−テトラヒドロピラニルメトキシベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）メトキシベンゾイル｝−９Ｈ−カルバゾール−３−イル〕−１−（Ｏ−アセチルオキシム）等を挙げることができる。
【０１３１】
また、光ラジカル発生剤として、市販品をそのまま用いることもできる。具体例としては、ＢＡＳＦ社製の、商品名：Ｉｒｇａｃｕｒｅ９０７、商品名：Ｉｒｇａｃｕｒｅ１８４、商品名：Ｉｒｇａｃｕｒｅ３６９、商品名：Ｉｒｇａｃｕｒｅ６５１、商品名：Ｉｒｇａｃｕｒｅ８１９、商品名：Ｉｒｇａｃｕｒｅ９０７、および、商品名：ＩｒｇａｃｕｒｅＯＸＥ０２、並びに、ＡＤＥＫＡ社製の、商品名：アデカアークルズＮ１９１９Ｔ等が挙げられる。
【０１３２】
前記アニオン重合開始剤としては、アルキルリチウム化合物；ビフェニル、ナフタレン、ピレン等の、モノリチウム塩またはモノナトリウム塩；ジリチウム塩やトリリチウム塩等の多官能性開始剤；等が挙げられる。
【０１３３】
また、前記カチオン重合開始剤としては、硫酸、リン酸、過塩素酸、トリフルオロメタンスルホン酸等のプロトン酸；三フッ化ホウ素、塩化アルミニウム、四塩化チタン、四塩化スズのようなルイス酸；芳香族オニウム塩または芳香族オニウム塩と、還元剤との併用系；が挙げられる。
【０１３４】
これらの重合開始剤は一種単独で、または二種以上を組み合わせて用いることができる。
【０１３５】
なお、上記重合性液晶組成物において、重合開始剤の配合割合は、重合性液晶組成物に含まれる重合性液晶化合物１００質量部に対し、通常、０．１〜３０質量部、好ましくは０．５〜１０質量部である。
【０１３６】
また、上記重合性液晶組成物には、表面張力を調整するために、界面活性剤を配合するのが好ましい。当該界面活性剤としては、特に限定はないが、通常、ノニオン系界面活性剤が好ましい。当該ノニオン系界面活性剤としては、市販品を用いればよく、例えば、含フッ素基、親水性基、および親油性基含有オリゴマーであるノニオン系界面活性剤、例えば、ＡＧＣセイミケミカル社製のサーフロンシリーズ（Ｓ２４２、Ｓ２４３、Ｓ３８６、Ｓ６１１、Ｓ６５１など）、ＤＩＣ社製のメガファックシリーズ（Ｆ２５１、Ｆ５５４、Ｆ５５６、Ｆ５６２、ＲＳ−７５、ＲＳ−７６−Ｅなど）、ネオス社製のフタージェントシリーズ（ＦＴＸ６０１ＡＤ、ＦＴＸ６０２Ａ、ＦＴＸ６０１ＡＤＨ２、ＦＴＸ６５０Ａなど）等が挙げられる。また、これらの界面活性剤は、１種類を単独で用いてもよく、２種類以上を任意の比率で組み合わせて用いてもよい。
ここで、上記重合性液晶組成物において、界面活性剤の配合割合は、重合性液晶組成物に含まれる重合性液晶化合物１００質量部に対し、通常、０．０１〜１０質量部、好ましくは０．０１〜２質量部である。
【０１３７】
更に、上記重合性液晶組成物には、重合性液晶化合物、重合開始剤、界面活性剤の他、本発明の効果に影響が出ない範囲で、他の成分が更に含まれていてもよい。他の成分としては、金属、金属錯体、染料、顔料、蛍光材料、燐光材料、レベリング剤、チキソ剤、ゲル化剤、多糖類、紫外線吸収剤、赤外線吸収剤、抗酸化剤、イオン交換樹脂、酸化チタン等の金属酸化物等が挙げられる。
また、他の成分としては、他の共重合可能な単量体も挙げられる。具体的には、特に限定されるものではなく、例えば、４−（２−メタクリロイルオキシエチルオキシ）安息香酸−４’−メトキシフェニル、４−（６−メタクリロイルオキシヘキシルオキシ）安息香酸ビフェニル、４−（２−アクリロイルオキシエチルオキシ）安息香酸−４’−シアノビフェニル、４−（２−メタクリロリルオキシエチルオキシ）安息香酸−４’−シアノビフェニル、４−（２−メタクリロリルオキシエチルオキシ）安息香酸−３’，４’−ジフルオロフェニル、４−（２−メタクリロイルオキシエチルオキシ）安息香酸ナフチル、４−アクリロイルオキシ−４’−デシルビフェニル、４−アクリロイルオキシ−４’−シアノビフェニル、４−（２−アクリロイルオキシエチルオキシ）−４’−シアノビフェニル、４−（２−メタクリロイルオキシエチルオキシ）−４’−メトキシビフェニル、４−（２−メタクリロイルオキシエチルオキシ）−４’−（４’’−フルオロベンジルオキシ）−ビフェニル、４−アクリロイルオキシ−４’−プロピルシクロヘキシルフェニル、４−メタクリロイル−４’−ブチルビシクロヘキシル、４−アクリロイル−４’−アミルトラン、４−アクリロイル−４’−（３，４−ジフルオロフェニル）ビシクロヘキシル、４−（２−アクリロイルオキシエチル）安息香酸（４−アミルフェニル）、４−（２−アクリロイルオキシエチル）安息香酸（４−（４’−プロピルシクロヘキシル）フェニル）、商品名「ＬＣ−２４２」（ＢＡＳＦ社製）、トランス−１，４−ビス［４−［６−（アクリロイルオキシ）ヘキシルオキシ］フェニル］シクロヘキサンジカルボキシレート、並びに、特開２００７−００２２０８号公報、特開２００９−１７３８９３号公報、特開２００９−２７４９８４号公報、特開２０１０−０３０９７９号公報、特開２０１０−０３１２２３号公報、特開２０１１−００６３６０号公報および特開２０１０−２４４３８号公報、国際公開第２０１２／１４１２４５号、国際公開第２０１２／１４７９０４号、国際公開第２０１２／１６９４２４号、国際公開第２０１２／７６６７９号、国際公開第２０１３／１８０２１７号、国際公開第２０１４／０１０３２５号、国際公開第２０１４／０６１７０９号、国際公開第２０１４／０６５１７６号、国際公開第２０１４／１２６１１３号、国際公開第２０１５／０２５７９３号、国際公開第２０１５／０６４６９８号、国際公開第２０１５／１２２３８４号、国際公開第２０１５／１２２３８５号に開示されている化合物等の共重合可能な単量体が挙げられる。
これらの他の成分の配合割合は、重合性液晶化合物に含まれる重合性液晶化合物１００質量部に対し、通常、０．００５〜５０質量部である。
【０１３８】
上記重合性液晶組成物は、通常、重合性液晶化合物、重合開始剤、および、所望により配合される他の成分等の所定量を、適当な有機溶媒に混合・溶解させることにより、調製することができる。
【０１３９】
用いる有機溶媒としては、シクロペンタノン、シクロヘキサノン、メチルエチルケトン等のケトン類；酢酸ブチル、酢酸アミル等の酢酸エステル類；クロロホルム、ジクロロメタン、ジクロロエタン等のハロゲン化炭化水素類；１，４−ジオキサン、シクロペンチルメチルエーテル、テトラヒドロフラン、テトラヒドロピラン、１，３−ジオキソラン等のエーテル類；等が挙げられる。
【０１４０】
（３）高分子
本発明の高分子は、上述した重合性液晶化合物（Ｉ）または上述した重合性液晶組成物を重合して得られるものである。
ここで、「重合」とは、通常の重合反応のほか、架橋反応を含む広い意味での化学反応を意味するものとする。
そして、本発明の高分子は、通常、重合性液晶化合物（Ｉ）に由来する単量体単位（例えば、繰り返し単位（Ｉ）’）を有している。
以下に、一例として、Ｐ１およびＰ２としてＣＨ２＝ＣＲ３１−Ｃ（＝Ｏ）−Ｏ−で表される重合性基を有する重合性化合物（Ｉ）を用いた場合の繰り返し単位（Ｉ）’の構造を示す。
【化３２】
2019208516.tif 000034
〔式（Ｉ）’中のＡｒ、Ｙ１〜Ｙ４、Ａ１、Ａ２、Ｂ１、Ｂ２、Ｇ１、Ｇ２、ｐ、およびｑは、前記と同じ意味であり、その好適例も同じである。Ｒ３１は、水素原子、メチル基、または、塩素原子であり、中でも、水素原子またはメチル基であることが好ましい。〕
【０１４１】
なお、本発明の高分子は、上述した重合性液晶化合物（Ｉ）、または、上述した重合性液晶組成物を用いて調製しているので、光学フィルム等の構成材料として良好に用いることができる。
【０１４２】
また、本発明の高分子は、特に限定されることなく、フィルム状、粉体状、粉体が集合した層状などの用途に応じた任意の形状にして使用することができる。
具体的には、高分子のフィルムは、後述する光学フィルムおよび光学異方体の構成材料として良好に用いることができ、高分子の粉は、塗料、偽造防止物品、セキュリティ物品等に利用することができ、高分子の粉よりなる層は、光学異方体の構成材料として良好に用いることができる。
【０１４３】
そして、本発明の高分子は、具体的には、（α）適当な有機溶媒の存在下、上述した重合性液晶化合物（Ｉ）、または、上述した重合性液晶組成物の重合反応を行った後、目的とする高分子を単離し、得られる高分子を適当な有機溶媒に溶解して溶液を調製し、この溶液を適当な基板上に塗工して得られた塗膜を乾燥後、所望により加熱することにより得る方法、（β）上述した重合性液晶化合物（Ｉ）、または、上述した重合性液晶組成物を有機溶媒に溶解し、この溶液を、公知の塗工法により基板上に塗布した後、脱溶媒し、次いで加熱または活性エネルギー線を照射することにより重合反応を行う方法等により好適に製造することができる。なお、上述した重合性液晶化合物（Ｉ）を単独で重合してもよい。
【０１４４】
前記（α）の方法において重合反応に用いる有機溶媒としては、不活性なものであれば、特に制限されない。例えば、トルエン、キシレン、メシチレン等の芳香族炭化水素；シクロヘキサノン、シクロペンタノン、メチルエチルケトン等のケトン類；酢酸ブチル、酢酸アミル等の酢酸エステル類；クロロホルム、ジクロロメタン、ジクロロエタン等のハロゲン化炭化水素類；シクロペンチルメチルエーテル、テトラヒドロフラン、テトラヒドロピラン等のエーテル類；等が挙げられる。
これらの中でも、取り扱い性に優れる観点から、沸点が６０〜２５０℃のものが好ましく、６０〜１５０℃のものがより好ましい。
【０１４５】
また、前記（α）の方法において、単離した高分子を溶解するための有機溶媒、および、前記（β）の方法で用いる有機溶媒としては、アセトン、メチルエチルケトン、メチルイソブチルケトン、シクロペンタノン、シクロヘキサノン等のケトン系溶剤；酢酸ブチル、酢酸アミル等のエステル系溶剤；ジクロロメタン、クロロホルム、ジクロロエタン等のハロゲン化炭化水素系溶剤；テトラヒドロフラン、テトラヒドロピラン、１，２−ジメトキシエタン、１，４−ジオキサン、シクロペンチルメチルエーテル、１，３−ジオキソラン等のエーテル系溶剤；Ｎ，Ｎ−ジメチルホルムアミド、Ｎ，Ｎ−ジメチルアセトアミド、ジメチルスルホキシド、γ−ブチロラクトン、Ｎ−メチルピロリドン（Ｎ−メチル−２−ピロリドン）等の非プロトン性極性溶剤；等が挙げられる。これらの中でも、取り扱いが容易な点から、溶媒の沸点が６０〜２００℃のものが好ましい。これらの溶剤は単独でも用いてもよく、２種以上を組み合わせて用いてもよい。
【０１４６】
前記（α）および（β）の方法において用いる基板としては、有機、無機を問わず、公知慣用の材質のものを使用することができる。例えば、有機材料としては、ポリシクロオレフィン〔例えば、ゼオネックス、ゼオノア（登録商標；日本ゼオン社製）、アートン（登録商標；ＪＳＲ社製）、および、アペル（登録商標；三井化学社製）〕、ポリエチレンテレフタレート、ポリカーボネート、ポリイミド、ポリアミド、ポリメタクリル酸メチル、ポリスチレン、ポリ塩化ビニル、ポリテトラフルオロエチレン、セルロース、三酢酸セルロース、ポリエーテルスルホン等が挙げられ、無機材料としては、シリコン、ガラス、方解石等が挙げられる。
また、用いる基板は、単層のものであっても、積層体であってもよい。
基板としては、有機材料からなる基板が好ましく、有機材料をフィルム状にした樹脂フィルムが更に好ましい。
なお、基板としては、後述する光学異方体の作製に用いられる基板等も挙げられる。
【０１４７】
また、（α）の方法において高分子の溶液を基板に塗布する方法、および、（β）の方法において重合反応用の溶液を基板に塗布する方法としては、公知の方法を用いることができる。具体的には、例えば、カーテンコーティング法、押し出しコーティング法、ロールコーティング法、スピンコーティング法、ディップコーティング法、バーコーティング法、スプレーコーティング法、スライドコーティング法、印刷コーティング法、グラビアコーティング法、ダイコーティング法、キャップコーティング法等を用いることができる。
【０１４８】
更に、前記（α）および（β）の方法における乾燥または脱溶媒の方法としては、自然乾燥、加熱乾燥、減圧乾燥、減圧加熱乾燥等を用いることができる。
乾燥温度は、溶媒を脱溶媒することができれば、特に制限はないが、下限温度に関しては、一定の温度を安定的に得られるという観点から、５０℃以上であることが好ましく、７０℃以上であることがより好ましい。
乾燥温度の上限温度に関しては、基板に悪影響を与えない範囲という観点から、２００℃以下であることが好ましく、１９５℃以下であることがより好ましい。
【０１４９】
また、上述した重合性液晶化合物（Ｉ）または上述した重合性液晶組成物を重合させる方法としては、活性エネルギー線を照射する方法や熱重合法等が挙げられるが、加熱を必要とせず、室温で反応が進行することから活性エネルギー線を照射する方法が好ましい。なかでも、操作が簡便なことから、紫外線等の光を照射する方法が好ましい。
紫外線等の光を照射する温度は、液晶相を維持できる温度であれば、特に制限はないが、下限温度に関しては、光重合を安定的に進行させることができるという観点から、１５℃以上であることが好ましく、２０℃以上であることがより好ましい。
紫外線等の光を照射する温度の上限温度に関しては、基板に悪影響を与えない範囲という観点から、２００℃以下であることが好ましく、１９５℃以下であることがより好ましい。
【０１５０】
ここで、光の照射時の温度は、１００℃以下とすることが好ましい。光照射強度は、通常、１Ｗ／ｍ２〜１０ｋＷ／ｍ２の範囲、好ましくは５Ｗ／ｍ２〜２ｋＷ／ｍ２の範囲である。紫外線の照射量は、好ましくは０．１ｍＪ／ｃｍ２以上、より好ましくは０．５ｍＪ／ｃｍ２以上であり、好ましくは５０００ｍＪ／ｃｍ２以下、より好ましくは４０００ｍＪ／ｃｍ２以下である。
【０１５１】
上述のようにして得られた高分子は、基板から転写して使用することも、基板から剥離して単体で使用することも、基板から剥離せずにそのまま光学フィルム等の構成材料等として使用することもできる。
また、基板から剥離した高分子は、既知の方法で粉砕して粉体状にしてから使用することもできる。
【０１５２】
以上のようにして得られる本発明の高分子の数平均分子量は、好ましくは５００〜５００，０００、更に好ましくは５，０００〜３００，０００である。該数平均分子量がかかる範囲にあれば、高い硬度が得られ、取り扱い性にも優れるため望ましい。高分子の数平均分子量は、単分散のポリスチレンを標準試料とし、テトラヒドロフランを溶離液としてゲルパーミエーションクロマトグラフィー（ＧＰＣ）により測定することができる。
【０１５３】
そして、本発明の高分子によれば、広帯域性を示す理想的な波長分散性、即ち逆波長分散性を有する光学フィルム等を得ることができる。
【０１５４】
（４）光学フィルム
本発明の光学フィルムは、本発明の高分子および／又は重合性液晶化合物を用いて形成され、光学的な機能を有する層を含む。光学的な機能とは、単なる透過、反射、屈折、複屈折などを意味する。そして、本発明の光学フィルムは、本発明の高分子を光学的な機能を有する層の主たる構成材料とする光学フィルムであるか、或いは、光学的な機能を有する層が本発明の重合性液晶化合物を含有する光学フィルムでありうる。好ましくは、本発明の高分子を構成材料とする光学フィルムは、光学的な機能を有する層の全構成成分を１００質量％とした場合に本発明の高分子の占有割合が５０質量％超である。また、好ましくは、本発明の重合性液晶化合物を含む光学フィルムは、光学的な機能を有する層の全構成成分を１００質量％とした場合に、本発明の重合性液晶化合物を０．０１質量％以上含有する。
【０１５５】
ここで、本発明の光学フィルムは、配向膜を有していてもよい配向基板上に形成されたままの形態（配向基板／（配向膜）／光学フィルム）、配向基板とは異なる透明基板フィルム等に光学フィルムを転写した形態（透明基板フィルム／光学フィルム）、または、光学フィルムに自己支持性がある場合には光学フィルム単層形態（光学フィルム）のいずれの形態であってもよい。
なお、配向膜および配向基板としては、後述する光学異方体と同じ基板および配向膜を用いることができる。
【０１５６】
そして、本発明の光学フィルムは、（Ａ）本発明の重合性液晶化合物を含む溶液、または、重合性液晶組成物の溶液を配向基板上に塗布し、得られた塗膜を乾燥し、熱処理（液晶の配向）、並びに、光照射および／または加熱処理（重合）を行う方法や、（Ｂ）本発明の重合性液晶化合物、または重合性液晶組成物を重合して得られる液晶性高分子の溶液を配向基板上に塗布し、任意に得られた塗膜を乾燥する方法や、（Ｃ）本発明の重合性液晶化合物および樹脂を含む溶液を配向基板上に塗布し、得られた塗膜を乾燥する方法により製造することができる。
【０１５７】
本発明の光学フィルムは、光学異方体、液晶表示素子用配向膜、カラーフィルター、ローパスフィルター、光偏光プリズム、各種光フィルター等に用いることができる。
【０１５８】
なお、本発明の光学フィルムは、Ｍｕｅｌｌｅｒ  Ｍａｔｒｉｘ  Ｐｏｌａｒｉｍｅｔｅｒ  Ａｘｏｓｃａｎで測定した波長４００ｎｍ〜８００ｎｍにおける位相差から求められる。下記α値およびβ値が所定の範囲内にあることが好ましい。具体的には、α値は、０．７０〜０．９９であることが好ましく、０．７５〜０．９０であることがより好ましい。また、β値は、１．００〜１．２５であることが好ましく、１．０１〜１．２０であることがより好ましい。
α＝（４５０ｎｍにおける位相差）／（５５０ｎｍにおける位相差）
β＝（６５０ｎｍにおける位相差）／（５５０ｎｍにおける位相差）
【０１５９】
（５）光学異方体
本発明の光学異方体は、本発明の高分子を構成材料とする層を有する。
本発明の光学異方体は、例えば、基板上に配向膜を形成し、該配向膜上に、さらに、本発明の高分子からなる層（液晶層）を形成することによって、得ることができる。なお、本発明の光学異方体は、基板上に本発明の高分子からなる層（液晶層）を直接形成したものであってもよいし、本発明の高分子からなる層（液晶層）のみからなるものであってもよい。
なお、高分子からなる層は、フィルム状の高分子からなるものであってもよいし、粉体状の高分子の集合体であってもよい。
【０１６０】
ここで、配向膜は、重合性液晶化合物を面内で一方向に配向規制するために基板の表面に形成される。
配向膜は、ポリイミド、ポリビニルアルコール、ポリエステル、ポリアリレート、ポリアミドイミド、ポリエーテルイミド等のポリマーを含有する溶液（配向膜用組成物）を基板上に膜状に塗布し、乾燥させ、そして一方向にラビング処理等することで、得ることができる。
配向膜の厚さは０．００１〜５μｍであることが好ましく、０．００１〜１．０μｍであることがさらに好ましい。
【０１６１】
ラビング処理の方法は、特に制限されないが、例えばナイロン等の合成繊維、木綿等の天然繊維からなる布やフェルトを巻き付けたロールで一定方向に配向膜を擦る方法が挙げられる。ラビング処理した時に発生する微粉末（異物）を除去して配向膜の表面を清浄な状態とするために、ラビング処理後に配向膜をイソプロピルアルコール等によって洗浄することが好ましい。
また、ラビング処理する方法以外に、配向膜の表面に偏光紫外線を照射する方法によっても、面内で一方向に配向規制する機能を持たせることができる。
【０１６２】
配向膜を形成する基板としては、ガラス基板、合成樹脂フィルムからなる基板等が挙げられる。前記合成樹脂としては、アクリル樹脂、ポリカーボネート樹脂、ポリエーテルスルホン樹脂、ポリエチレンテレフタレート樹脂、ポリイミド樹脂、ポリメチルメタクリレート樹脂、ポリスルホン樹脂、ポリアリレート樹脂、ポリエチレン樹脂、ポリスチレン樹脂、ポリ塩化ビニル樹脂、二酢酸セルロース、三酢酸セルロース、および、脂環式オレフィンポリマーなどの熱可塑性樹脂が挙げられる。
【０１６３】
脂環式オレフィンポリマーとしては、特開平０５−３１０８４５号公報、米国特許第５１７９１７１号明細書に記載されている環状オレフィンランダム多元共重合体、特開平０５−９７９７８号公報、米国特許第５２０２３８８号明細書に記載されている水素添加重合体、特開平１１−１２４４２９号公報（国際公開９９／２０６７６号）に記載されている熱可塑性ジシクロペンタジエン系開環重合体およびその水素添加物等が挙げられる。
【０１６４】
本発明において、配向膜上に本発明の高分子からなる液晶層を形成する方法としては、前記本発明の高分子の項で記載したのと同じ方法（前記（α）および（β））が挙げられる。
得られる液晶層の厚みは、特に制限はないが、通常１〜１０μｍである。
【０１６５】
なお、本発明の光学異方体の一種としては、特に限定されることなく、位相差板、視野角拡大板等が挙げられる。
【０１６６】
なお、本発明の光学異方体は、Ｍｕｅｌｌｅｒ  Ｍａｔｒｉｘ  Ｐｏｌａｒｉｍｅｔｅｒ  Ａｘｏｓｃａｎで測定した波長４００ｎｍ〜８００ｎｍにおける位相差から求められる。下記α値およびβ値が所定の範囲内にあることが好ましい。具体的には、α値は、０．７０〜０．９９であることが好ましく、０．７５〜０．９０であることがより好ましい。また、β値は、１．００〜１．２５であることが好ましく、１．０１〜１．２５であることがより好ましい。
α＝（４５０ｎｍにおける位相差）／（５５０ｎｍにおける位相差）
β＝（６５０ｎｍにおける位相差）／（５５０ｎｍにおける位相差）
【０１６７】
（６）偏光板等
本発明の偏光板は、本発明の光学異方体および偏光フィルムを含むものである。
本発明の偏光板の具体例としては、偏光フィルム上に、直接またはその他の層（ガラス板等）を介して、本発明の光学異方体が積層されてなるものが挙げられる。
【０１６８】
偏光フィルムの製造方法は特に限定されない。ＰＶＡ系の偏光フィルムを製造する方法としては、ＰＶＡ系フィルムにヨウ素イオンを吸着させた後に一軸に延伸する方法、ＰＶＡ系フィルムを一軸に延伸した後にヨウ素イオンを吸着させる方法、ＰＶＡ系フィルムへのヨウ素イオン吸着と一軸延伸とを同時に行う方法、ＰＶＡ系フィルムを二色性染料で染色した後に一軸に延伸する方法、ＰＶＡ系フィルムを一軸に延伸した後に二色性染料で染色する方法、ＰＶＡ系フィルムへの二色性染料での染色と一軸延伸とを同時に行う方法が挙げられる。また、ポリエン系の偏光フィルムを製造する方法としては、ＰＶＡ系フィルムを一軸に延伸した後に脱水触媒存在下で加熱・脱水する方法、ポリ塩化ビニル系フィルムを一軸に延伸した後に脱塩酸触媒存在下で加熱・脱水する方法などの公知の方法が挙げられる。
【０１６９】
本発明の偏光板においては、偏光フィルムと本発明の光学異方体とが、接着剤（粘着剤を含む）からなる接着層を介して接していてもよい。接着層の平均厚みは、通常０．０１μｍ〜３０μｍ、好ましくは０．１μｍ〜１５μｍである。前記接着層は、ＪＩＳ  Ｋ７１１３による引張破壊強度が４０ＭＰａ以下となる層であることが好ましい。
【０１７０】
接着層を構成する接着剤としては、アクリル接着剤、ウレタン接着剤、ポリエステル接着剤、ポリビニルアルコール接着剤、ポリオレフィ系接着剤、変性ポリオレフィン接着剤、ポリビニルアルキルエーテル接着剤、ゴム接着剤、塩化ビニル・酢酸ビニル接着剤、スチレン・ブタジエン・スチレン共重合体（ＳＢＳ共重合体）接着剤、その水素添加物（ＳＥＢＳ共重合体）接着剤、エチレン・酢酸ビニル共重合体およびエチレン−スチレン共重合体などのエチレン接着剤、並びに、エチレン・メタクリル酸メチル共重合体、エチレン・アクリル酸メチル共重合体、エチレン・メタクリル酸エチル共重合体およびエチレン・アクリル酸エチル共重合体などのアクリル酸エステル接着剤などが挙げられる。
【０１７１】
本発明の偏光板は、本発明の光学異方体を用いていることから、逆波長分散性を有しながら、光学特性の面内均一性に優れるものである。
【０１７２】
また、本発明の偏光板を用いることにより、パネルを備える表示装置、反射防止フィルムを好適に製造することができる。前記パネルとしては、液晶パネル、有機エレクトロルミネッセンスパネルが挙げられる。前記表示装置としては、偏光板と液晶パネルとを備えるフラットパネル表示装置、液晶パネルと有機エレクトロルミネッセンスパネルとを備える有機エレクトロルミネッセンス表示装置が挙げられる。
【０１７３】
（７）化合物（中間体）
本発明の重合性液晶化合物および該重合性液晶化合物の調製に使用し得る中間体は、国際公開第２０１２／１４１２４５号、国際公開第２０１２／１４７９０４号、国際公開第２０１４／０１０３２５号、国際公開第２０１３／０４６７８１号、国際公開第２０１４／１２６１１３号、国際公開第２０１５／０２５７９３号、特開２０１５−１４０３０２号公報、国際公開第２０１５／１２９６５４号、国際公開第２０１５／１４１７８４号、国際公開第２０１６／１５９１９３号を参考に合成することができる。
【０１７４】
本発明の重合性液晶化合物の調製に使用し得る中間体の構造は、例えば、下記一般式（Ｘ−１）で表される。
【化３３】
2019208516.tif 000035
〔一般式（Ｘ−１）中、Ｐ１、Ｇ１、Ｙ３、Ｂ１、Ｙ１、Ａ１、ｐは、それぞれ、前記と同じ意味を表し、その好適例も、それぞれ、前記Ｐ１、Ｇ１、Ｙ３、Ｂ１、Ｙ１、Ａ１、ｐの好適例と同じであり、ＦＧは水酸基またはカルボキシル基を表す。〕
【０１７５】
また、本願明細書の実施例にて用いられている中間体Ｃ，Ｄの構造を示す下記一般式（Ｘ）は、以下の方法（ｉ），（ｉｉ），（ｉｉｉ）で合成が可能である。
【化３４】
2019208516.tif 000036
［一般式（Ｘ）中、Ｐは前記Ｐ１、Ｐ２と同じ意味を表し、その好適例も前記Ｐ１、Ｐ２の好適例と同じであり、Ｇは前記Ｇ１、Ｇ２と同じ意味を表し、その好適例も前記Ｇ１、Ｇ２の好適例と同じであり、Ｂは前記Ｂ１、Ｂ２と同じ意味を表し、その好適例も前記Ｂ１、Ｂ２の好適例と同じであり、Ｙは前記Ｙ１、Ｙ２と同じ意味を表し、その好適例も前記Ｙ１、Ｙ２の好適例と同じであり、Ａは前記Ａ１、Ａ２と同じ意味を表し、その好適例も前記Ａ１、Ａ２の好適例と同じである。］
【０１７６】
（ｉ）酸ハライド、混合酸無水物によるエステル化反応
【化３５】
2019208516.tif 000037
［式中、Ｐ、Ｇ、Ｂ、Ｙ、Ａは、それぞれ、前記と同じ意味を表し、その好適例も前記と同じであり、Ｌは、ハロゲン原子、メタンスルホニルオキシ基、ベンゼンスルホニルオキシ基、またはトルエンスルホニルオキシ基を表す。］
【０１７７】
一般式（Ｘ１）で表される化合物（以下、「化合物（Ｘ１）」とする）と、一般式（Ｘ２）で表される化合物（以下、「化合物（Ｘ２）」とする）とを塩基存在下にて反応させて、一般式（Ｘ）で表される化合物（以下、「化合物（Ｘ）」とする）を得ることができる。
【０１７８】
化合物（Ｘ１）の使用量は、化合物（Ｘ２）の使用量を基準として、通常、０．１モル当量以上であり、０．５モル当量以上であることが好ましく、０．８モル当量以上であることがより好ましく、また、通常、１．５モル当量以下であり、１．３モル当量以下であることがより好ましい。
【０１７９】
使用する塩基としては、例えば、トリエチルアミン、ピリジン、ジイソプロピルエチルアミン、Ｎ，Ｎ−ジメチル−４−アミノピリジン等の３級アミン類；などが挙げられる。
使用する塩基の使用量は、化合物（Ｘ２）の使用量を基準として、通常０．１モル当量以上であり、０．５モル当量以上であることが好ましく、０．８モル当量以上であることがより好ましく、また、通常、１．５モル当量以下であり、１．３モル当量以下であることが好ましい。
【０１８０】
（ｉｉ）縮合剤を用いるエステル化反応
【化３６】
2019208516.tif 000038
［式中、Ｐ、Ｇ、Ｂ、Ｙ、Ａは、それぞれ、前記と同じ意味を表し、その好適例も前記と同じである。］
【０１８１】
水酸基を有する化合物（Ｘ１）と、ジカルボン酸とを脱水縮合剤を用いて反応させて、化合物（Ｘ）を得ることができる。
【０１８２】
化合物（Ｘ１）の使用量は、ジカルボン酸の使用量を基準として、通常、０．１モル当量以上であり、０．５モル当量以上であることが好ましく、０．８モル当量以上であることがより好ましく、また、通常、１．５モル当量以下であり、１．３モル当量以下であることが好ましい。
【０１８３】
使用する縮合剤としては、例えば、ジシクロヘキシルカルボジイミド、ジイソプロピルカルボジイミド、１−エチル−３−（３−ジメチルアミノプロピル）カルボジイミド塩酸塩等の脱水縮合剤；などが挙げられる。
使用する縮合剤の使用量は、ジカルボン酸の使用量を基準として、通常、０．１モル当量以上であり、０．５モル当量以上であることが好ましく、０．８モル当量以上であることがより好ましく、また、通常、１．５モル当量以下であり、１．３モル当量以下であることが好ましい。またここで、Ｎ，Ｎ−ジメチル−４−アミノピリジン等の活性化剤を併用することもできる。
【０１８４】
（ｉｉｉ）酸無水物を用いるエステル化反応
【化３７】
2019208516.tif 000039
［式中、Ｐ、Ｇ、Ｂ、Ｙ、Ａは、それぞれ、前記と同じ意味を表し、その好適例も前記と同じである。］
【０１８５】
水酸基を有する化合物（Ｘ１）と、ＮａＨ等の強塩基とを反応させた後、酸無水物を反応させて、化合物（Ｘ）を得ることができる。
【０１８６】
ＮａＨ等の強塩基の使用量は、化合物（Ｘ１）の使用量を基準として、通常、０．５モル当量以上であり、０．８モル当量以上であることが好ましく、また、通常、３モル当量以下であり、１．５モル当量以下であることが好ましく、１．３モル当量以下であることがより好ましい。またここで、Ｎ，Ｎ−ジメチル−４−アミノピリジン等の活性化剤を併用することもできる。
【０１８７】
本願明細書の実施例にて用いられている中間体Ｂ，Ｅの構造を示す下記一般式（Ｙ）は、例えば、以下の方法により合成が可能である。
ＨＯ−Ａｒ−ＯＨ・・・一般式（Ｙ）
式中、Ａｒは、前記と同じ意味を表し、その好適例も前記と同じである。
【０１８８】
一般式（Ｙ１）〜（Ｙ３）で表される化合物（以下、それぞれ、「化合物（Ｙ１）〜（Ｙ３）」とする）のいずれかと、一般式（Ｙ４）〜（Ｙ６）で表される化合物（以下、それぞれ、「化合物（Ｙ４）〜（Ｙ６）」とする）のいずれかとを反応させて、一般式（Ｙ）で表される化合物（以下、「一般式（Ｙ）」とする）を得ることができる。
【化３８】
2019208516.tif 000040
上記式（Ｙ１）〜（Ｙ３）中、環内部からのびる「−」は、環の任意の位置からのびる結合手を表す。
【０１８９】
Ｈ２Ｎ−Ｎ（Ａｙ）Ａｘ・・・一般式（Ｙ４）
Ｈ２Ｎ−Ｎ＝Ｃ（Ａｙ）Ａｘ・・・一般式（Ｙ５）
Ｈ２Ｎ−Ｎ＝Ａｚ・・・一般式（Ｙ６）
上記式（Ｙ４）〜（Ｙ６）中、Ａｘ、Ａｙ、Ａｚは、それぞれ、前記と同じ意味を表し、その好適例も前記と同じである。
【０１９０】
上述したように得られた化合物（Ｘ）と化合物（Ｙ）を反応させて、下記式（Ｉ）’’で示される化合物が得られる。
【化３９】
2019208516.tif 000041
式（Ｉ）’’中、Ａｒ、Ａ１、Ａ２、Ｂ１、Ｂ２、Ｙ１、Ｙ２、Ｙ３、Ｙ４、Ｇ１、Ｇ２、Ｐ１、Ｐ２、ｐ、ｑは、それぞれ、前記と同じ意味を表し、その好適例も前記と同じである。
【実施例】
【０１９１】
以下、本発明を、実施例によりさらに詳細に説明する。但し、本発明は以下の実施例により何ら制限されるものではない。【０１９２】
（合成例１）重合性液晶化合物１の合成
【化４０】
2019208516.tif 000042
【０１９３】
ステップ１：中間体Ａの合成
【化４１】
2019208516.tif 000043
【０１９４】
中間体Ａを、特開２０１６−１９０８１８号公報を参考にして合成した。
目的物の構造は１Ｈ−ＮＭＲで同定した。【０１９５】
１Ｈ−ＮＭＲ（５００ＭＨｚ，ＣＤＣｌ３，ＴＭＳ，δｐｐｍ）：７．６０（ｄｄ，１Ｈ，Ｊ＝１．０Ｈｚ，８．０Ｈｚ）、７．５３（ｄｄ，１Ｈ，Ｊ＝  １．０Ｈｚ，８．０Ｈｚ）、７．２７（ｄｄｄ，１Ｈ，Ｊ＝１．０Ｈｚ，８．０Ｈｚ，８．０Ｈｚ）、７．０６（ｄｄｄ，１Ｈ，Ｊ＝１．０Ｈｚ，８．  ０Ｈｚ，８．０Ｈｚ）、４．２２（ｓ，２Ｈ）、３．７４（ｔ，２Ｈ，Ｊ＝７．５Ｈｚ）、１．６９−１．７６（ｍ，２Ｈ）、１．２９−１．４２（ｍ，６Ｈ）、０．８９（ｔ，３Ｈ，Ｊ＝７．０Ｈｚ）。【０１９６】
ステップ２：中間体Ｂの合成
【化４２】
2019208516.tif 000044
【０１９７】
温度計を備えた３ロ反応器において、窒素気流中、前記ステップ１で合成した中間体Ａ：３．６１ｇ（１４．４８ｍｍｏｌ）および２，５−ジヒドロキシベンズアルデヒド：２．００ｇ（１４．４８ｍｍｏｌ）を、メタノール：４０ｍＬに溶解させた。この溶液に、（±）−１０−カンファ一スルホン酸：０．３３６ｇ  （１．４５ｍｍｏｌ）を加え、全容を５０℃で１時間撹拌した。反応終了後、生じた固体をろ過によって取得し、メタノールで洗浄後、減圧乾燥させることで黄色固体として中間体Ｂを４．２２ｇ得た。収率は７８．９％であった。
目的物の構造は１Ｈ−ＮＭＲで同定した。【０１９８】
１Ｈ−ＮＭＲ（５００ＭＨｚ，ＤＭＳＯ−ｄ６，ＴＭＳ，δｐｐｍ）：９．３８（ｓ，１Ｈ）、８．９７（ｓ，１Ｈ）、８．１４（ｓ，１Ｈ）、７．８３（ｄｄ，１Ｈ，Ｊ＝１．０Ｈｚ，８．０Ｈｚ）、７．６０（ｄｄ，１Ｈ，Ｊ＝０．５Ｈｚ，８．０Ｈｚ）、７．３３（ｄｄｄ，１Ｈ，Ｊ＝０．５Ｈｚ，８．０Ｈｚ，８．０Ｈｚ）、７．１４−７．１８（ｍ，２Ｈ）、６．７５（ｄ，１Ｈ，Ｊ＝８．５Ｈｚ）、６．７０（ｄｄ，１Ｈ，Ｊ＝３．０Ｈｚ，８．５Ｈｚ）、４．３２（ｔ，２Ｈ，７．５Ｈｚ）、１．６７（ｔｔ，２Ｈ，Ｊ＝７．０Ｈｚ、７．５Ｈｚ）、１．２４−１．４０（ｍ，６Ｈ）、０．８６（ｔ，３Ｈ，Ｊ＝７．５Ｈｚ）。【０１９９】
ステップ３：中間体Ｃの合成
【化４３】
2019208516.tif 000045
【０２００】
温度計を備えた３口反応器において、窒素気流中、フマリルクロリド：１２．００ｇ（７８．４５ｍｍｏｌ）およびクロロホルム：１２０ｍＬを入れ、均一な溶液とした。そこへ、４−（６−アクリロイルオキシ−ヘクス−１−イルオキシ）フェノール（ＤＫＳＨ社製）：１０．３７ｇ（３９．２３ｍｍｏｌ）を加えた。次いで、トリエチルアミン：８．７３ｇ（８６．３０ｍｍｏｌ）を加え、１時間攪拌した。反応終了後、反応液に０．５Ｎ塩酸水溶液：５００ｍＬを加え、クロロホルム：５００ｍＬで２回抽出した。有機層を集め、無水硫酸ナトリウムで乾燥させ、硫酸ナトリウムをろ別した。ロータリーエバポレーターにてろ液から溶媒を蒸発除去した後、得られた残留物をシリカゲルカラムクロマトグラフィー（トルエン：酢酸エチル＝９：１（容積比））により精製することで、中間体Ｃを黄色固体として４．０１ｇ得た。収率は２８．２％であった。
目的物の構造は１Ｈ−ＮＭＲで同定した。【０２０１】
１Ｈ−ＮＭＲ（５００ＭＨｚ，ＤＭＳＯ−ｄ６，ＴＭＳ，δｐｐｍ）：１３．３５（ｓ，１Ｈ）、７．１０−７．１４（ｍ，２Ｈ）、６．９４−６．９８（ｍ，２Ｈ）、６．８５−６．９１（ｍ，２Ｈ）、６．３２（ｄｄ，１Ｈ，Ｊ＝１．５Ｈｚ，１７．０Ｈｚ）、６．１７（ｄｄ，１Ｈ，Ｊ＝１０．５Ｈｚ，１７．０Ｈｚ）、５．９３（ｄｄ，１Ｈ，Ｊ＝１．５Ｈｚ，１０．５Ｈｚ）、４．１１（ｔ，２Ｈ，Ｊ＝６．５Ｈｚ）、３．９６（ｔ，２Ｈ，Ｊ＝６．５Ｈｚ）、１．７２（ｔｔ，２Ｈ，Ｊ＝６．５Ｈｚ，７．０Ｈｚ）、１．６４（ｔｔ，２Ｈ，Ｊ＝６．５Ｈｚ，７．０Ｈｚ）、１．３６−１．４７（ｍ，４Ｈ）。【０２０２】
ステップ４：重合性液晶化合物１の合成
【化４４】
2019208516.tif 000046
【０２０３】
温度計を備えた３口反応器に、窒素気流中、前記ステップ２で合成した中間体Ｂ：２．５０ｇ（６．７７ｍｍｏｌ）およびＮ−メチル−２−ピロリドン：１００ｍＬを入れ、均一な溶液とした。そこへ、前記ステップ３で合成した中間体Ｃ：１３．４９ｇ（３７．２１ｍｍｏｌ）を加えた。次いで、Ｎ，Ｎ−ジメチル−４−アミノピリジン：０．９０９ｇ（７．４４ｍｍｏｌ）を加えた。次いで、１−エチル−３−（３−ジメチルアミノプロピル）カルボジイミド塩酸塩：８．５６ｇ（４４．６６ｍｍｏｌ）を、反応液内温を２０℃〜３０℃に保持しながら、５分間かけて加えた後、全容を２５℃でさらに３時間攪拌した。反応終了後、反応液に飽和食塩水：５００ｍＬを加え、酢酸エチル：５００ｍＬで２回抽出した。有機層を集め、無水硫酸ナトリウムで乾燥させ、硫酸ナトリウムをろ別した。ロータリーエバポレーターにてろ液から溶媒を蒸発除去した後、得られた残留物をシリカゲルカラムクロマトグラフィー（ＴＨＦ：クロロホルム＝１：２０（容積比））により精製することで、重合性液晶化合物１を黄色固体として３．２４ｇ得た。収率は４５．３％であった。
目的物の構造は１Ｈ−ＮＭＲで同定した。【０２０４】
１Ｈ−ＮＭＲ（５００ＭＨｚ，ＣＤＣｌ３，ＴＭＳ，δｐｐｍ）：７．８６（ｄ，１Ｈ，Ｊ＝２．５Ｈｚ）、７．６６−７．６８（ｍ，３Ｈ）、７．２２−７．３６（ｍ，７Ｈ）、７．１６（ｄｄ，１Ｈ，Ｊ＝１．０Ｈｚ，７．５Ｈｚ）、７．０５−７．１８（ｍ，４Ｈ）、６．９０−６．９４（ｍ，４Ｈ）、６．４１（ｄｄ，２Ｈ，Ｊ＝１．５Ｈｚ，１７．５Ｈｚ）、６．１３（ｄｄ，２Ｈ，Ｊ＝１０．５Ｈｚ，１７．５Ｈｚ）、５．８３（ｄｄ，２Ｈ，Ｊ＝１．５Ｈｚ，１０．５Ｈｚ）、４．３１（ｔ，２Ｈ，Ｊ＝７．５Ｈｚ）、４．１８（ｔ，４Ｈ，Ｊ＝６．５Ｈｚ）、３．９６８（ｔ，２Ｈ，Ｊ＝６．５Ｈｚ）、３．９６６（ｔ，２Ｈ，Ｊ＝６．５Ｈｚ）、１．８１（ｔｔ，４Ｈ，Ｊ＝６．５Ｈｚ，７．０Ｈｚ）、１．７０−１．７５（ｍ，６Ｈ）、１．２８−１．５６（ｍ，１４Ｈ）、０．８６（ｔ，３Ｈ，Ｊ＝７．０Ｈｚ）。  【０２０５】
（合成例２）重合性液晶化合物２の合成
【化４５】
2019208516.tif 000047
【０２０６】
ステップ１：中間体Ｄの合成
【化４６】
2019208516.tif 000048
【０２０７】
中間体Ｄを、国際公開第２０１４／０１０３２５号を参考にして合成した。
目的物の構造は１Ｈ−ＮＭＲで同定した。【０２０８】
１Ｈ−ＮＭＲ（５００ＭＨｚ，ＤＭＳＯ−ｄ６，ＴＭＳ，δｐｐｍ）：７．６６（ｄｄ、１Ｈ、Ｊ＝１．０Ｈｚ、８．０Ｈｚ）、７．３６（ｄｄ、１Ｈ、Ｊ＝１．０Ｈｚ、８．０Ｈｚ）、７．２０（ｄｔ、１Ｈ、Ｊ＝１．０Ｈｚ、７．５Ｈｚ）、６．９９（ｄｔ、１Ｈ、Ｊ＝１．０Ｈｚ，７．５Ｈｚ）、５．４０（ｓ、２Ｈ）、３．３１（ｓ、３Ｈ）。【０２０９】
ステップ２：中間体Ｅの合成
【化４７】
2019208516.tif 000049
【０２１０】
温度計を備えた３つロ反応器において、窒素気流中、前記ステップ１で合成した中間体Ｄ：２．６０ｇ（１４．４８ｍｍｏｌ）および２，５−ジヒドロキシベンズアルデヒド：２．００ｇ（１４．４８ｍｍｏｌ）を、メタノール：４０ｍＬに溶解させた。この溶液に、（±）−１０−カンファ一スルホン酸：０．３３６ｇ（１．４５ｍｍｏｌ）を加え、全容を５０℃で１時間撹拌した。反応終了後、生じた固体をろ過によって取得し、メタノールで洗浄後、減圧乾燥させることで黄色固体として中間体Ｅを３．２６ｇ得た。収率は７５．２％であった。
目的物の構造は１Ｈ−ＮＭＲで同定した。【０２１１】
１Ｈ−ＮＭＲ（５００ＭＨｚ，ＣＤＣｌ３，ＴＭＳ，δｐｐｍ）：９．７６（ｓ，１Ｈ）、７．７７（ｓ，１Ｈ）、７．６８−７．７０（ｍ，２Ｈ）、７．３７（ｄｄｄ，１Ｈ，Ｊ＝１．０Ｈｚ、７．５Ｈｚ、８．５Ｈｚ）、７．１８−７．２４（ｍ，２Ｈ）、６．９４（ｄ，１Ｈ，Ｊ＝９．０Ｈｚ）、６．８２（ｄｄ，１Ｈ，Ｊ＝３．０Ｈｚ，９．０Ｈｚ）、６．７８（ｄ，１Ｈ，Ｊ＝３．０Ｈｚ）、３．８１（ｄ，３Ｈ，Ｊ＝０．５Ｈｚ）。【０２１２】
ステップ３：重合性液晶化合物２の合成
【化４８】
2019208516.tif 000050
【０２１３】
温度計を備えた３口反応器に、窒素気流中、前記ステップ２で合成した中間体Ｅ：２．５０ｇ（８．３５ｍｍｏｌ）およびＮ−メチル−２−ピロリドン：１００ｍＬを入れ、均一な溶液とした。そこへ、前記合成例１のステップ３で合成した中間体Ｃ：１６．６５ｇ（４５．９３ｍｍｏｌ）を加えた。次いで、Ｎ，Ｎ−ジメチル−４−アミノピリジン：１．１２ｇ（９．１９ｍｍｏｌ）を加えた。次いで、１−エチル−３−（３―ジメチルアミノプロピル）カルボジイミド塩酸塩：１０．５７ｇ（５５．１２ｍｍｏｌ）を、反応液内温を２０℃〜３０℃に保持しながら、５分間かけて加えた後、全容を２５℃でさらに３時間攪拌した。反応終了後、反応液に飽和食塩水：５００ｍＬを加え、酢酸エチル：５００ｍＬで２回抽出した。有機層を集め、無水硫酸ナトリウムで乾燥させ、硫酸ナトリウムをろ別した。ロータリーエバポレーターにてろ液から溶媒を蒸発除去した後、得られた残留物をシリカゲルカラムクロマトグラフィー（ＴＨＦ：クロロホルム＝１：２０（容積比））により精製することで、重合性液晶化合物２を黄色固体として２．２２ｇ得た。収率は２６．９％であった。
目的物の構造は１Ｈ−ＮＭＲで同定した。【０２１４】
１Ｈ−ＮＭＲ（５００ＭＨｚ，ＣＤＣｌ３，ＴＭＳ，δｐｐｍ）：７．８７（ｄ，１Ｈ，２．５Ｈｚ）、７．６６−７．６８（ｍ，３Ｈ）、７．２３−７．３６（ｍ，７Ｈ）、７．１６−７．２０（ｍ，１Ｈ）、７．０５−７．１１（ｍ，４Ｈ）、６．９０−６．９４（ｍ，４Ｈ）、６．４３（ｄｄ，２Ｈ，Ｊ＝１．５Ｈｚ，１７．５Ｈｚ）、６．１３（ｄｄ，２Ｈ，Ｊ＝１０．５Ｈｚ，１７．５Ｈｚ）、５．８３（ｄｄ，２Ｈ，Ｊ＝１．５Ｈｚ，１０．５Ｈｚ）、４．１８（ｔ，４Ｈ，Ｊ＝６．５Ｈｚ）、３．９６８（ｔ，２Ｈ，Ｊ＝６．５Ｈｚ）、３．９６６（ｔ，２Ｈ，Ｊ＝６．５Ｈｚ）、３．７６（ｓ，３Ｈ）、１．８１（ｔｔ，４Ｈ，Ｊ＝６．５Ｈｚ，７．０Ｈｚ）、１．７２（ｔｔ，４Ｈ，Ｊ＝６．５Ｈｚ，７．０Ｈｚ）、１．４３−１．５６（ｍ，８Ｈ）。【０２１５】
（合成例３）重合性液晶化合物３の合成
【化４９】
2019208516.tif 000051
【０２１６】
ステップ１：中間体Ｆの合成
【化５０】
2019208516.tif 000052
【０２１７】
温度計を備えた３口反応器に、窒素気流中、水素化ナトリウム（油性）：４．１ｇ（水素化ナトリウム純分として２．６７ｇ（５５．５８ｍｍｏｌ））およびＴＨＦ：７５ｍＬを入れ、均一な溶液とした。そこへ、４−（６−アクリロイルオキシ−ヘクス−１−イルオキシ）フェノール（ＤＫＳＨ社製）：１３．３５ｇ（５０．５３ｍｍｏｌ）をＴＨＦ：７５ｍＬに溶解させ、溶液として加えた。次いで、無水マレイン酸：５．００ｇ（５０．５３ｍｍｏｌ）を加えたのち、Ｎ，Ｎ−ジメチル−４−アミノピリジン：６．７９ｇ（５５．５８ｍｍｏｌ）を加え、３時間攪拌した。反応終了後、反応液に０．２Ｎ塩酸水溶液：５００ｍＬを加え、酢酸エチル：５００ｍＬで抽出した。その後、有機層を飽和食塩水：５００ｍＬで洗浄した。有機層を集め、無水硫酸ナトリウムで乾燥させ、硫酸ナトリウムをろ別した。ロータリーエバポレーターにてろ液から溶媒を蒸発除去した後、得られた残留物をシリカゲルカラムクロマトグラフィー（トルエン：ＴＨＦ＝８：２（容積比））により精製することで、中間体Ｆを黄色固体として５．８５ｇ得た。収率は３２．０％であった。
目的物の構造は１Ｈ−ＮＭＲで同定した。【０２１８】
１Ｈ−ＮＭＲ（５００ＭＨｚ，ＣＤＣｌ３，ＴＭＳ，δｐｐｍ）：７．１３（ｄ，１Ｈ，Ｊ＝１６．０Ｈｚ）、７．０２−７．０８（ｍ，３Ｈ）、６．８８−６．９２（ｍ，２Ｈ）、６．４１（ｄｄ，１Ｈ，Ｊ＝１．５Ｈｚ，１７．５Ｈｚ）、６．１２（ｄｄ，１Ｈ，Ｊ＝１０．５Ｈｚ，１７．５Ｈｚ）、５．８２（ｄｄ，１Ｈ，Ｊ＝１．５Ｈｚ，１０．５Ｈｚ）、４．１８（ｔ，２Ｈ，６．５Ｈｚ）、３．９５（ｔ，２Ｈ，６．５Ｈｚ）、１．８０（ｔｔ，２Ｈ，Ｊ＝６．５Ｈｚ，７．０Ｈｚ）、１．７２（ｔｔ，２Ｈ，Ｊ＝６．５Ｈｚ，７．０Ｈｚ）、１．４２−１．５５（ｍ，４Ｈ）。【０２１９】
ステップ２：重合性液晶化合物３の合成
【化５１】
2019208516.tif 000053
【０２２０】
温度計を備えた３口反応器に、窒素気流中、前記合成例１のステップ２で合成した中間体Ｂ：２．５０ｇ（６．７７ｍｍｏｌ）およびＮ−メチル−２−ピロリドン：１００ｍＬを入れ、均一な溶液とした。そこへ、前記ステップ１で合成した中間体Ｆ：１３．４９ｇ（３７．２１ｍｍｏｌ）を加えた。次いで、Ｎ，Ｎ−ジメチル−４−アミノピリジン：０．９０９ｇ（７．４４ｍｍｏｌ）を加えた。次いで、１−エチル−３−（３−ジメチルアミノプロピル）カルボジイミド塩酸塩：８．５６ｇ（４４．６６ｍｍｏｌ）を、反応液内温を２０℃〜３０℃に保持しながら、５分間かけて加えた後、全容を２５℃でさらに３時間攪拌した。反応終了後、反応液に飽和食塩水：５００ｍＬを加え、酢酸エチル：５００ｍＬで２回抽出した。有機層を集め、無水硫酸ナトリウムで乾燥させ、硫酸ナトリウムをろ別した。ロータリーエバポレーターにてろ液から溶媒を蒸発除去した後、得られた残留物をシリカゲルカラムクロマトグラフィー（ＴＨＦ：クロロホルム＝１：２０（容積比））により精製することで、重合性液晶化合物３を黄色固体として３．５３ｇ得た。収率は４９．３％であった。
目的物の構造は１Ｈ−ＮＭＲで同定した。【０２２１】
１Ｈ−ＮＭＲ（５００ＭＨｚ，ＣＤＣｌ３，ＴＭＳ，δｐｐｍ）：７．８６（ｄ，１Ｈ，Ｊ＝２．５Ｈｚ）、７．６６−７．６８（ｍ，３Ｈ）、７．２３−７．３６（ｍ，７Ｈ）、７．１５−７．１８（ｍ，１Ｈ）、７．０５−７．１８（ｍ，４Ｈ）、６．９０−６．９４（ｍ，４Ｈ）、６．４１（ｄｄ，２Ｈ，Ｊ＝１．５Ｈｚ，１７．５Ｈｚ）、６．１３（ｄｄ，２Ｈ，Ｊ＝１０．５Ｈｚ，１７．５Ｈｚ）、５．８３（ｄｄ，２Ｈ，Ｊ＝１．５Ｈｚ，１０．５Ｈｚ）、４．３１（ｔ，２Ｈ）、４．１８（ｔ，４Ｈ）、３．９６９（ｔ，２Ｈ）、３．９６６（ｔ，２Ｈ）、１．８１（ｔｔ，４Ｈ，Ｊ＝６．５Ｈｚ，７．０Ｈｚ）、１．７０−１．７５（ｍ，６Ｈ）、１．２６−１．５６（ｍ，１４Ｈ）、０．８６（ｔ，３Ｈ，７．０Ｈｚ）。【０２２２】
＜相転移温度の測定＞
重合性液晶化合物１〜３のぞれぞれを５ｍｇ計量し、固体状態のまま、ラビング処理を施したポリイミド配向膜付きのガラス基板（Ｅ．Ｈ．Ｃ．Ｃｏ．，Ｌｔｄ．製、商品名：配向処理ガラス基板）２枚に挟んだ。この基板をホットプレート上に載せ、５０℃から２００℃まで昇温した後、再び５０℃まで降温した。昇温、降温する際の組織構造の変化を偏向光学顕微鏡（ニコン社製、ＥＣＬＩＰＳＥ  ＬＶ１００ＰＯＬ型）で観察した。【０２２３】
測定した相転移温度を下記表１に示す。
表１中、「Ｃ」はＣｒｙｓｔａｌ、「Ｎ」はＮｅｍａｔｉｃ、「Ｉ」はＩｓｏｔｒｏｐｉｃをそれぞれ表す。ここで、Ｃｒｙｓｔａｌとは、試験化合物が固相にあることを、Ｎｅｍａｔｉｃとは、試験化合物がネマチック液晶相にあることを、Ｉｓｏｔｒｏｐｉｃとは、試験化合物が等方性液体相にあることを、それぞれ示す。
表１より、重合性液晶化合物１〜３が液晶性を示すことが分かる。【０２２４】
【表１】
2019208516.tif 000054
【０２２５】
＜重合性液晶組成物の調製＞
（実施例１〜３）
合成例１〜３で得た重合性液晶化合物１〜３のそれぞれを２．０ｇと、光重合開始剤としてのアデカアークルズＮ１９１９Ｔ（ＡＤＥＫＡ社製）８６ｍｇと、界面活性剤としてのメガファックＦ−５６２（ＤＩＣ株式会社製）を１質量％含むシクロペンタノンおよび１，３−ジオキソランの混合溶媒（混合比（質量比）：シクロペンタノン／１，３−ジオキソラン＝４／６）６００ｍｇとを、別途調製した、１，３−ジオキソラン４．１ｇおよびシクロペンタノン２．７４ｇの混合溶媒に溶解させた。この溶液を０．４５μｍの細孔径を有するディスポーサブルフィルターでろ過し、重合性液晶組成物１〜３をそれぞれ得た。【０２２６】
＜光学特性の評価＞
（ｉ）重合性組成物による液晶層の形成
ラビング処理されたポリイミド配向膜の付与された透明ガラス基板（商品名：配向処理ガラス基板；Ｅ．Ｈ．Ｃ．Ｃｏ．，Ｌｔｄ．製）に、上述のようにして得られた重合性組成物１〜３のそれぞれを＃６のバーコーターを使用して塗布し、塗膜を得た。得られた塗膜を、下記表２に示す温度で１分間乾燥した後、表２に示す温度で１分間配向処理し、液晶層を形成した。
（ｉｉ）光学異方体の形成
上記（ｉ）で作製した液晶層のそれぞれを塗布面側から２０００ｍＪ／ｃｍ２の紫外線を表２に示す露光温度にて照射して重合させ、波長分散測定用の試料である透明ガラス基板付光学異方体をそれぞれ得た。ここで、光学異方体（液晶性高分子膜）の膜厚は、それぞれの透明ガラス基板付光学異方体に針で傷をつけ、その段差を表面形状測定装置ＤＥＫＴＡＫＩ５０型（株式会社アルバック製）で測定して計測した。結果を表２に示す。
（ｉｉｉ）位相差の測定
上記（ｉｉ）で得られた試料のそれぞれにつき、波長４００ｎｍから８００ｎｍ間の位相差を、Ｍｕｅｌｌｅｒ  Ｍａｔｒｉｘ  Ｐｏｌａｒｉｍｅｔｅｒ  Ａｘｏｓｃａｎ（Ａｘｏｍｅｔｒｉｃｓ社製）を用いて測定した。波長５５０ｎｍにおける位相差を表２に示す。
（ｉｖ）波長分散の評価
測定した位相差を用いて以下のように算出される波長分散比α，βの値から波長分散を評価した。結果を表２に示す。
α＝（４５０ｎｍにおける位相差値）／（５５０ｎｍにおける位相差値）
β＝（６５０ｎｍにおける位相差値）／（５５０ｎｍにおける位相差値）
（ｖ）５５０ｎｍにおけるΔｎの計算
５５０ｎｍにおけるΔｎをそれぞれ下記の式より算出した。結果を表２に示す。
Δｎ＝（５５０ｎｍにおける位相差値；ｎｍ）／（光学異方体の膜厚；μｍ）／１０００【０２２７】
【表２】
2019208516.tif 000055
【０２２８】
広帯域性を示す理想的な波長分散性、即ち逆波長分散性を示す場合、αは１より小となり、βは１より大となる。表２より、実施例１〜３の重合性液晶化合物１〜３から製造される光学異方体は、いずれも広帯域性を示す理想的な波長分散性、即ち逆波長分散性を有していることが分かる。
【国際調査報告】
2019208516.tif 000060
2019208516.tif 000061
2019208516.tif 000062
2019208516.tif 000063